(57)【要約】  本発明は、ＹＭＣＫ４色のインクだけでは、形成が困難であるような色領域を持つ画像の形成、及びＬ＊ａ＊ｂ＊色空間における赤〜オレンジ領域の色域を拡大することができるマゼンタインクおよびオレンジインクを含むインクセットの提供を目的とする。上記目的は、顔料、ゲル化剤、光重合性化合物および光重合開始剤を含有し、活性光線の照射によって硬化する複数種のインクを含むインクセットであって、複数種のインクはマゼンタインクおよびオレンジインクを含み、マゼンタインクが含有する前記顔料は、アルミナおよびスルホン酸で表面処理した、Ｃ．Ｉ．Ｐｉｇｍｅｎｔ  Ｖｉｏｌｅｔ  １９とＣ．Ｉ．Ｐｉｇｍｅｎｔ  Ｒｅｄ  ２０２との固溶体を含むマゼンタ顔料を含み、マゼンタ顔料中の前記アルミナの量は１５００質量ｐｐｍ以上７５００質量ｐｐｍ以下であり、それぞれのインクにおける前記ゲル化剤の含有量は、１質量％以上５質量％以下であるインクセットによって、達成される。【特許請求の範囲】
【請求項１】
顔料、ゲル化剤、光重合性化合物および光重合開始剤を含有し、活性光線の照射によって硬化する複数種のインクを含むインクセットであって、
前記複数種のインクはマゼンタインクおよびオレンジインクを含み、
前記マゼンタインクが含有する前記顔料は、アルミナおよびスルホン酸で表面処理した、Ｃ．Ｉ．Ｐｉｇｍｅｎｔ  Ｖｉｏｌｅｔ  １９とＣ．Ｉ．Ｐｉｇｍｅｎｔ  Ｒｅｄ  ２０２との固溶体を含むマゼンタ顔料を含み、
前記マゼンタ顔料中の前記アルミナの量は１５００質量ｐｐｍ以上７５００質量ｐｐｍ以下であり、
それぞれのインクにおける前記ゲル化剤の含有量は、１質量％以上５質量％以下であることを特徴とする、インクセット。
【請求項２】
前記マゼンタ顔料における前記Ｃ．Ｉ．Ｐｉｇｍｅｎｔ  Ｖｉｏｌｅｔ  １９と前記Ｃ．Ｉ．Ｐｉｇｍｅｎｔ  Ｒｅｄ  ２０２との質量比率は６０／４０以上７０／３０以下であることを特徴とする、請求項１に記載のインクセット。
【請求項３】
前記マゼンタ顔料に対する前記アルミナの量は、５０００質量ｐｐｍ以上７５００質量ｐｐｍ以下であることを特徴とする、請求項１または２に記載のインクセット。
【請求項４】
顔料、ゲル化剤、光重合性化合物および光重合開始剤を含有し、活性光線の照射によって硬化する複数種のインクを含むインクセットであって、
前記複数種のインクはマゼンタインクおよびオレンジインクを含み、
前記オレンジインクは、インクが含有する顔料の質量に対して２．０質量％以上１５．０質量％以下の、不溶性アゾ顔料のスルホン化誘導体をさらに含有し、
前記オレンジインクが含有する前記顔料は、環状構造を有し、かつ、環状構造内に塩基性部位を有するオレンジ顔料を含み、
前記オレンジインクが含有する前記光重合性化合物は、前記光重合性化合物の全質量に対して３０質量％以上の、エチレンオキサイド基またはプロピレンオキサイド基を合わせて６個以上有する光重合性化合物を含み、
それぞれのインクにおける前記ゲル化剤の含有量は、１．５質量％以上３．０質量％以下であることを特徴とする、インクセット。
【請求項５】
前記エチレンオキサイド基またはプロピレンオキサイド基を合わせて６個以上有する光重合性化合物は、３個以上の前記エチレンオキサイド基またはプロピレンオキサイド基を有するセグメントを分子内に２個以上有することを特徴とする、請求項４に記載のインクセット。
【請求項６】
さらに、イエローインク、シアンインクおよびブラックインクを含むことを特徴とする、請求項１〜５のいずれかに記載のインクセット。
【請求項７】
顔料、ゲル化剤、光重合性化合物および光重合開始剤を含有し、活性光線の照射によって硬化する複数種のインクを含むインクセットであって、
前記複数種のインクはマゼンタインクおよびオレンジインクを含み、
前記マゼンタインクが含有する前記顔料は、アルミナおよびスルホン酸で表面処理した、Ｃ．Ｉ．Ｐｉｇｍｅｎｔ  Ｖｉｏｌｅｔ  １９とＣ．Ｉ．Ｐｉｇｍｅｎｔ  Ｒｅｄ  ２０２との固溶体を含むマゼンタ顔料を含み、
前記マゼンタ顔料中の前記アルミナの量は１５００質量ｐｐｍ以上７５００質量ｐｐｍ以下であり、
前記オレンジインクは、インクが含有する顔料の質量に対して２．０質量％以上１５．０質量％以下の、不溶性アゾ顔料のスルホン化誘導体をさらに含有し、
前記オレンジインクが含有する前記顔料は、環状構造を有し、かつ、環状構造内に塩基性部位を有するオレンジ顔料を含み、
前記オレンジインクが含有する前記光重合性化合物は、前記光重合性化合物の全質量に対して３０質量％以上の、エチレンオキサイド基またはプロピレンオキサイド基を合わせて６個以上有する光重合性化合物を含み、
それぞれのインクにおける前記ゲル化剤の含有量は、１．０質量％以上５．０質量％以下であることを特徴とする、インクセット。
【請求項８】
前記オレンジインクは、Ｃ．Ｉ．Ｐｉｇｍｅｎｔ  Ｏｒａｎｇｅ  ３６、Ｃ．Ｉ．Ｐｉｇｍｅｎｔ  Ｏｒａｎｇｅ  ６４およびＣ．Ｉ．Ｐｉｇｍｅｎｔ  Ｏｒａｎｇｅ  ７１からなる群から選択される少なくとも１種の顔料を含有することを特徴とする、請求項１〜７のいずれか１項に記載のインクセット。
【請求項９】
請求項１〜８のいずれか１項に記載のインクセットに含まれるマゼンタインクおよびオレンジインクをインクジェットヘッドのノズルから射出して記録媒体に着弾させる工程、および前記着弾した前記マゼンタインクおよびオレンジインクに活性光線を照射して前記マゼンタインクおよびオレンジインクを硬化させる工程、を含む、画像形成方法。
【発明の詳細な説明】
【技術分野】
【０００１】
本発明は、インクセットおよび画像形成方法に関する。
【背景技術】
【０００２】
インクジェット記録方式は、簡易かつ安価に画像を形成できることから、各種印刷分野で用いられている。インクジェットインクの一つとして、活性光線を照射されることで硬化する光重合性化合物を含有するインク（以下、単に「活性光線硬化型インク」ともいう。）が知られている。活性光線硬化型インクは、吸水性が低い記録媒体においても、高い密着性を有する画像を形成できることから、近年注目されつつある。【０００３】
活性光線硬化型インクは、色材として顔料を含有することができる。このとき、異なる色を呈する複数の顔料が記録媒体に着弾するようにインクを吐出することで、形成される画像の色域を拡大することができる。たとえば、特許文献１には、レッド顔料とオレンジ顔料とを含有するインクによって、パントン社が提供している各種色見本帳に掲載されているＰａｎｔｏｎｅ  Ｒｅｄ  ０３２（「Ｐａｎｔｏｎｅ」は同社の登録商標）に近い色を呈することができると記載されている。一方でＣ．Ｉ．Ｐｉｇｍｅｎｔ  Ｖｉｏｌｅｔ（以下、単に「Ｐｉｇｍｅｎｔ  Ｖｉｏｌｅｔ」ともいう。）  １９とＣ．Ｉ．Ｐｉｇｍｅｎｔ  Ｒｅｄ（以下、単に「Ｐｉｇｍｅｎｔ  Ｒｅｄ」ともいう。）  ２０２との固溶体を含むマゼンタ顔料を含有するインク（以下、単に「マゼンタインク」ともいう。）によっても、従来のレッドインクよりも形成された画像の色域を拡大できることが知られている。Ｐｉｇｍｅｎｔ  Ｖｉｏｌｅｔ  １９およびＰｉｇｍｅｎｔ  Ｒｅｄ  ２０２は、いずれもキナクリドン骨格を有する顔料である。【０００４】
また、インクジェット記録方式では、イエローインク、マゼンタインク、シアンインクおよびブラックインクから、形成すべき色に応じて好適なインクの組みあわせを選択し、選択されたインクを重ね打ちすることで、フルカラーの画像を形成することができる。このとき、形成される画像の色域をさらに広げるため、オレンジインクをさらに組みあわせて画像を形成することがある。【０００５】
特許文献２には、他色と組みあわせて用いることにより、形成される画像の色域をオレンジの範囲により広げることができる、ゲル化剤を含有するオレンジインクが開示されている。特許文献２では、所望の反射率（光沢）を有する画像が得られるようにインクを調製することで、パントン社の色見本帳に掲載されているオレンジに近い色調を有する画像が形成されると記載されている。特許文献２には、オレンジ顔料としてＣ．Ｉ．Ｐｉｇｍｅｎｔ  Ｏｒａｎｇｅ（以下、単に「Ｐｉｇｍｅｎｔ  Ｏｒａｎｇｅ」ともいう。）３６を含有するオレンジインクが記載されている。【０００６】
活性光線硬化型インクが顔料を含有する場合、光重合性化合物と顔料との親和性を高めることで、インクの保存安定性を高めることができる。この観点から、顔料をアルミナで表面処理することで、光重合性化合物と顔料との親和性を高める技術が知られている。アルミナは、たとえば特許文献３や特許文献４に記載の方法によって、顔料粒子表面に付与することができる。【０００７】
また、活性光線硬化型インクが顔料を含有する場合、インクが分散剤をさらに含有することで、顔料の分散性が高まり、インクの保存安定性が高まることが知られている。たとえば、特許文献５では、活性光線硬化型インクが、重量比で顔料よりも多い量の分散剤、および分散シナジストを含有することで、分散安定性が高いと記載されている。このとき、顔料粒子に表面処理を施してスルホン酸等の酸性の吸着官能基を付与することで、分散剤と顔料との親和性を高めて、インクの保存安定性を高めることができる。【０００８】
活性光線硬化型インクがゲル化剤を含有すると、記録媒体に着弾して冷却したときに、ゲル化剤の結晶化によってインクがゲル化するため、インクのピニング性が高くなり、隣り合うドットの合一が生じにくい。また、ゲル化剤を含有するインクは、低い温度でも粘度が高くなるため、形成した画像の室温での擦過性を高めることもできる。たとえば、特許文献６では、顔料および光重合性化合物を含有するインクジェットインクにオイルゲル化剤を加えることで、記録媒体状に着弾したインク液滴の固化を短時間に完遂させてドットの同一を防いでいる。特許文献７では、顔料または染料を含む放射線硬化性インクに低い温度でゲル化するゲル化剤を加えることで、堅牢性が良好な画像を形成している。
【先行技術文献】
【特許文献】
【０００９】
【特許文献１】米国特許第８６８６０６２号明細書
【特許文献２】特開２０１４−１１８５７０号公報
【特許文献３】特公昭５９−３４７３７号公報
【特許文献４】特開２００２−１２１４１１号公報
【特許文献５】米国特許第８１９７５８４号明細書
【特許文献６】特許第４５５６４１４号公報
【特許文献７】特開２００６−１９３７４５号公報
【発明の概要】
【発明が解決しようとする課題】
【００１０】
特許文献１に記載のような、異なる複数の顔料が含有されているインクジェットインクを用いて画像を形成すると、顔料同士の比重の違いにより保存中に顔料が分離してしまい、かえって鮮明な画像が得られないことがある。この、顔料の分離による画像の不鮮明化を防ぐためには、異なる色を呈する複数の活性光線硬化型インクを記録媒体の同じ位置に着弾させ、活性光線によって着弾後短時間で硬化させることが好ましい。これらの複数の活性光線硬化型インクは、インクセットとすることができる。このとき、前記固溶体を含有する活性光線硬化型インクをインクセットが含むことで、形成される画像の色域がさらに拡大される。【００１１】
ここで、ゲル化剤および顔料を含む活性光線硬化型インクは、顔料の表面処理状態によってゲル化剤の結晶化の程度が変化することがある。たとえば、ゲル化剤とスルホン酸のみによって表面処理された顔料とを含有する活性光線硬化型インクでは、顔料表面とゲル化剤との相互作用によって、ゲル化剤の結晶化が阻害され、インクのピニング性が悪化しやすい。インクのピニング性が低くなると、インクが濡れ広がりやすくなるため、本来の意図以上に画像表面の光沢性が高まり、他の顔料を有するインクとの光沢差が生じてしまう恐れがある。また、結晶化しなかったゲル化剤は、硬化した後に時間をかけてインクの表面に析出し、ブルーミングの原因になることがある。本発明者らの知見によれば、特にスルホン酸で表面処理された固溶体を含むマゼンタ顔料を用いた場合に、これらの光沢差の問題が生じやすい。【００１２】
これに対し、ゲル化剤の量を減らすことでアルミナとゲル化剤との会合を防ぐことはできるが、一方でゲル化剤が少ないためピニング性も高まらず、着弾時の液滴径が広がることによるドットの合一が発生してしまう。【００１３】
また、Ｐｉｇｍｅｎｔ  Ｏｒａｎｇｅ  ３６その他のオレンジ顔料を含有するオレンジインクによって形成された画像は、インクの組成によって、パントン社の色見本帳に記載のオレンジに近い色調にならなかったり、または他色のインクによって形成された画像とは光沢感が異なったりすることがある。そのため、Ｐａｎｔｏｎｅ色見本帳に記載のオレンジに近い色調を有し、かつ、他色のインクによって形成された画像により近い光沢を有する画像を形成できるようなインクに対する要望は依然として存在する。【００１４】
上記の課題に鑑み、本発明は、パントン社の色見本帳に記載のＰａｎｔｏｎｅ  Ｒｅｄ  ０３２やＰａｎｔｏｎｅ  Ｏｒａｎｇｅ  ０２１のような、ＹＭＣＫ４色のインクだけでは、形成が困難であるような色領域を持つ画像の形成、及びＬ＊ａ＊ｂ＊色空間における赤〜オレンジ領域の色域を拡大することができるマゼンタインクおよびオレンジインクを含むインクセットの提供を目的とする。本発明における他の目的は、当該マゼンタインクおよびオレンジインクが他色のインクによって形成された画像と近い光沢を有する画像を形成できるようなマゼンタインクおよびオレンジインクを含むインクセットの提供、本発明における他の目的は、十分なピニング性及び保存安定性を有するマゼンタインクおよびオレンジインクを含むインクセットの提供およびそのようなインクセットを用いた画像形成方法を提供することを目的とする。
【課題を解決するための手段】
【００１５】
本発明は、以下のインクセットに関する。
［１］顔料、ゲル化剤、光重合性化合物および光重合開始剤を含有し、活性光線の照射によって硬化する複数種のインクを含むインクセットであって、前記複数種のインクはマゼンタインクおよびオレンジインクを含み、前記マゼンタインクが含有する前記顔料は、アルミナおよびスルホン酸で表面処理した、Ｃ．Ｉ．Ｐｉｇｍｅｎｔ  Ｖｉｏｌｅｔ  １９とＣ．Ｉ．Ｐｉｇｍｅｎｔ  Ｒｅｄ  ２０２との固溶体を含むマゼンタ顔料を含み、前記マゼンタ顔料中の前記アルミナの量は１５００質量ｐｐｍ以上７５００質量ｐｐｍ以下であり、それぞれのインクにおける前記ゲル化剤の含有量は、１質量％以上５質量％以下であることを特徴とする、インクセット。
［２］前記マゼンタ顔料における前記Ｃ．Ｉ．Ｐｉｇｍｅｎｔ  Ｖｉｏｌｅｔ  １９と前記Ｃ．Ｉ．Ｐｉｇｍｅｎｔ  Ｒｅｄ  ２０２との質量比率は６０／４０以上７０／３０以下であることを特徴とする、［１］に記載のインクセット。
［３］前記マゼンタ顔料に対する前記アルミナの量は、５０００質量ｐｐｍ以上７５００質量ｐｐｍ以下であることを特徴とする、［１］または［２］に記載のインクセット。
［４］顔料、ゲル化剤、光重合性化合物および光重合開始剤を含有し、活性光線の照射によって硬化する複数種のインクを含むインクセットであって、前記複数種のインクはマゼンタインクおよびオレンジインクを含み、前記オレンジインクは、インクが含有する顔料の質量に対して２．０質量％以上１５．０質量％以下の、不溶性アゾ顔料のスルホン化誘導体をさらに含有し、前記オレンジインクが含有する前記顔料は、環状構造を有し、かつ、環状構造内に塩基性部位を有するオレンジ顔料を含み、前記オレンジインクが含有する前記光重合性化合物は、前記光重合性化合物の全質量に対して３０質量％以上の、エチレンオキサイド基またはプロピレンオキサイド基を合わせて６個以上有する光重合性化合物を含み、それぞれのインクにおける前記ゲル化剤の含有量は、１．５質量％以上３．０質量％以下であることを特徴とする、インクセット。
［５］前記エチレンオキサイド基またはプロピレンオキサイド基を合わせて６個以上有する光重合性化合物は、３個以上の前記エチレンオキサイド基またはプロピレンオキサイド基を有するセグメントを分子内に２個以上有することを特徴とする、［４］に記載のインクセット。
［６］さらに、イエローインク、シアンインクおよびブラックインクを含むことを特徴とする、［１］〜［５］のいずれかに記載のインクセット。
［７］顔料、ゲル化剤、光重合性化合物および光重合開始剤を含有し、活性光線の照射によって硬化する複数種のインクを含むインクセットであって、前記複数種のインクはマゼンタインクおよびオレンジインクを含み、前記マゼンタインクが含有する前記顔料は、アルミナおよびスルホン酸で表面処理した、Ｃ．Ｉ．Ｐｉｇｍｅｎｔ  Ｖｉｏｌｅｔ  １９とＣ．Ｉ．Ｐｉｇｍｅｎｔ  Ｒｅｄ  ２０２との固溶体を含むマゼンタ顔料を含み、前記マゼンタ顔料中の前記アルミナの量は１５００質量ｐｐｍ以上７５００質量ｐｐｍ以下であり、前記オレンジインクは、インクが含有する顔料の質量に対して２．０質量％以上１５．０質量％以下の、不溶性アゾ顔料のスルホン化誘導体をさらに含有し、前記オレンジインクが含有する前記顔料は、環状構造を有し、かつ、環状構造内に塩基性部位を有するオレンジ顔料を含み、前記オレンジインクが含有する前記光重合性化合物は、前記光重合性化合物の全質量に対して３０質量％以上の、エチレンオキサイド基またはプロピレンオキサイド基を合わせて６個以上有する光重合性化合物を含み、それぞれのインクにおける前記ゲル化剤の含有量は、１．０質量％以上５．０質量％以下であることを特徴とする、インクセット。
［８］前記オレンジインクは、Ｃ．Ｉ．Ｐｉｇｍｅｎｔ  Ｏｒａｎｇｅ  ３６、Ｃ．Ｉ．Ｐｉｇｍｅｎｔ  Ｏｒａｎｇｅ  ６４およびＣ．Ｉ．Ｐｉｇｍｅｎｔ  Ｏｒａｎｇｅ  ７１からなる群から選択される少なくとも１種の顔料を含有することを特徴とする、［１］〜［７］のいずれかに記載のインクセット。【００１６】
また、本発明は、以下の画像形成方法に関する。
［９］［１］〜［８］のいずれかに記載のインクセットに含まれるマゼンタインクおよびオレンジインクをインクジェットヘッドのノズルから射出して記録媒体に着弾させる工程、および前記着弾した前記マゼンタインクおよびオレンジインクに活性光線を照射して前記マゼンタインクおよびオレンジインクを硬化させる工程、を含む、画像形成方法。
【発明の効果】
【００１７】
本発明によれば、アルミナおよびスルホン酸で表面処理をした、Ｐｉｇｍｅｎｔ  Ｖｉｏｌｅｔ  １９／Ｐｉｇｍｅｎｔ  Ｒｅｄ  ２０２の固溶体を含む顔料、およびゲル化剤を含有するマゼンタインクであって、良好な保存安定性およびピニング性を有するマゼンタインクを含むインクセット、およびそのようなインクセットを用いた画像形成方法が提供される。
【発明を実施するための形態】
【００１８】
１．インクセット
本発明に係るインクセットは、顔料、光重合性化合物、ゲル化剤および光重合開始剤を含有し、活性光線の照射によって硬化する複数種のインクを含むインクセットであって、前記複数種のインクはマゼンタインクおよびオレンジインクを含む、インクセットである。
【００１９】
インクセットとは、インクジェット記録装置に設置して画像を形成することができるように構成された、２以上のインクの組み合わせを意味する。インクセットの例には、複数のインクを複数のインクカートリッジにそれぞれ独立に収容したもの、または複数のインク収容部を一体的に構成して、それぞれのインク収容部に異なるインクを収容したインクカートリッジが含まれる。
【００２０】
１−１．マゼンタインク
マゼンタインクは、顔料、光重合性化合物、ゲル化剤および光重合開始剤を含有し、活性光線の照射によって硬化するインクである。マゼンタインクは、インクセット中に一種のみが含まれていてもよく、組成が異なる二種類以上のマゼンタインクがインクセット中に含まれていてもよい。
【００２１】
１−１−１．顔料
マゼンタインクに含まれる前記顔料は、記録媒体上に着弾し硬化したインクがマゼンタ色を呈することができる顔料であればよい。光重合性化合物や分散剤と顔料との親和性を高めて、インクの保存安定性を高める観点からは、前記顔料は、Ｐｉｇｍｅｎｔ  Ｖｉｏｌｅｔ  １９とＰｉｇｍｅｎｔ  Ｒｅｄ  ２０２との固溶体を含むマゼンタ顔料をアルミナおよびスルホン酸で表面処理してなるものを含むことが好ましい（以下、当該マゼンタ顔料を「マゼンタ顔料−Ａ」といい、マゼンタ顔料−Ａを含有するマゼンタインクを「マゼンタインク−Ａ」ともいい、それ以外のマゼンタインクを「マゼンタインク−Ｂ」ともいう。単に「マゼンタインク」というときは、両者を包含するマゼンタインクを概念的に意味する。）。マゼンタ顔料−Ａ中の前記アルミナの量は１５００質量ｐｐｍ以上７５００質量ｐｐｍ以下であることが好ましい。マゼンタインクが含有するマゼンタ顔料はマゼンタ顔料−Ａであることが好ましいが、下述するようにオレンジインク等の他のインクによって色域の拡大が図られている場合は、マゼンタインク中に含まれる顔料がマゼンタ顔料−Ａである必要はない。また、マゼンタインク中に含まれる顔料は一種のみが含まれていてもよく、二種類以上が含まれていてもよい。
【００２２】
前記マゼンタ顔料−Ａは、本発明のインクセットに含まれるマゼンタインクを記録媒体に着弾させ硬化させてなる画像の色域を、通常のマゼンタ顔料よりも広げることができる。そのため、たとえば上記マゼンタ顔料のみで画像を形成することにより、色見本であるＪａｐａｎ  ｃｏｌｏｒ  ２０１１に記載のマゼンタ色により近い色を出すことが可能となるほか、マゼンタインク−Ａとオレンジインクとを含むインクセットで画像を形成することにより、Ｐａｎｔｏｎｅ  Ｒｅｄ  ０３２により近い色を出すことも可能となる。
【００２３】
前記顔料の含有量は、得られる画像におけるマゼンタの発色を十分なものにして、かつインクの粘度をインクジェットヘッドから吐出できる程度にできる範囲であればよく、たとえば、マゼンタインクに対して０．１質量％以上２０質量％以下であることが好ましく、上記観点からは０．４質量％以上１０質量％以下であることがより好ましい。
【００２４】
前記固溶体を含むマゼンタ顔料の市販の例には、ＣＩＮＱＵＡＳＩＡ  Ｍａｇｅｎｔａ  Ｌ４５４０、ＣＩＮＱＵＡＳＩＡ  Ｍａｇｅｎｔａ  Ｄ４５００ＪおよびＣＩＮＱＵＡＳＩＡ  Ｒｅｄ  Ｋ４３３０、ＢＡＳＦ社製（「ＣＩＮＱＵＡＳＩＡ」は同社の登録商標）、２２８−２１２０、Ｓｕｎ  Ｃｈｅｍｉｃａｌ社製、Ｉｎｋｊｅｔ  Ｍａｇｅｎｔａ  Ｅ７Ｂ、Ｃｌａｒｉａｎｔ社製が含まれる。
【００２５】
形成される画像の色域をより広げ、特に、オレンジインクとの組みあわせによりＰａｎｔｏｎｅ Ｒｅｄ  ０３２により近い色域の画像を形成する観点からは、前記顔料におけるＰｉｇｍｅｎｔ  Ｖｉｏｌｅｔ  １９とＰｉｇｍｅｎｔ  Ｒｅｄ  ２０２との質量比率は、（Ｐｉｇｍｅｎｔ  Ｖｉｏｌｅｔ  １９の質量）／（Ｐｉｇｍｅｎｔ  Ｒｅｄ  ２０２の質量）が６０／４０以上７０／３０以下であることが好ましい。
【００２６】
前記質量比率を満たす前記固溶体を含むマゼンタ顔料の例には、ＣＩＮＱＵＡＳＩＡ  Ｍａｇｅｎｔａ  Ｄ４５００Ｊ、ＢＡＳＦ社製（Ｐｉｇｍｅｎｔ  Ｖｉｏｌｅｔ  １９／Ｐｉｇｍｅｎｔ  Ｒｅｄ  ２０２比率：６０／４０）および２２８−２１２０、Ｓｕｎ  Ｃｈｅｍｉｃａｌ社製（Ｐｉｇｍｅｎｔ  Ｖｉｏｌｅｔ  １９／Ｐｉｇｍｅｎｔ  Ｒｅｄ  ２０２比率：７０／３０）が含まれる。
【００２７】
マゼンタ顔料の表面処理は、公知の方法で行うことができる。アルミナによる表面処理は、たとえば、特許文献２もしくは特許文献３に記載の方法、または、顔料が分散された分散液にアルミナを懸濁し、懸濁液のｐＨを調整する方法で行うことができる。アルミナの付与量は、それぞれの方法において添加するアルミナの量を変化させることによって所望の量に調整することができる。また、スルホン酸による表面処理は、たとえば、スラリー状の顔料分散体にスルホン化剤を添加し、高温下で両者を反応させる方法によって行うことができる。スルホン酸の付与量は、添加するスルホン化剤の量を調節することによって所望の量に調整することができる。
【００２８】
マゼンタ顔料−Ａ中のアルミナの量は、顔料１ｇに対して１５００ｐｐｍ以上７５００ｐｐｍ以下である。アルミナの付与量を１５００ｐｐｍ以上とすることによって、光重合性化合物および分散剤への顔料の親和性が高くなり、顔料を安定して保存することができるようになる。また、アルミナの付与量を７５００ｐｐｍ以下とすることによって、アルミナとゲル化剤との会合によるゲル化剤の結晶化不足を防ぎ、過剰なレベリングによる光沢の発生を抑えることができる。光重合性化合物と顔料との親和性をより高めて、マゼンタインクの保存安定性をより高める観点からは、アルミナの付与量を顔料１ｇに対して５０００ｐｐｍ以上７５００ｐｐｍ以下とすることが好ましい。
【００２９】
マゼンタ顔料−Ａ中のスルホン酸の量は、インクの保存安定性が十分となる範囲であればよく、たとえば、顔料１ｇに対して１０００ｐｐｍ以上１５００ｐｐｍ以下とすることができる。
【００３０】
顔料中のアルミナおよびスルホン酸の量は、たとえば誘導結合プラズマ発光分光分析装置（ＩＣＰ−ＡＥＳ）等で測定して得た顔料中のＡｌ元素量およびＳ元素量からそれぞれ算出することができる。顔料がインク中に分散されているときは、インク中のＡｌ元素量およびＳ元素量から算出した値を顔料中のアルミナおよびスルホン酸の量としてもよい。
【００３１】
１−１−２．ゲル化剤
ゲル化剤は、記録媒体に着弾したインクの液滴をゲル状態にして仮固定（ピニング）することができる。インクがゲル状態でピニングされると、インクの濡れ広がりが抑えられて隣り合うドットが同一しにくくなるため、より高精細な画像を形成することができる。また、インクがゲル状態になると、インク液滴中への環境中の酸素の入り込みが抑えられて酸素による硬化阻害が生じにくくなるため、高精細な画像をより高速で形成することができる。ゲル化剤は、本発明のインクセットを構成するインク中に、一種のみが含まれていてもよく、二種類以上が含まれていてもよい。
【００３２】
ゲル化剤の含有量は、インクの全質量に対して１質量％以上５質量％以下である。ゲル化剤の含有量を１質量％以上とすることで、前記アルミナで表面処理されたマゼンタ顔料を含有するインクのピニング性を十分に高め、より高精細な画像を形成することができる。また、ゲル化剤の含有量を１．５質量％以上とすることで、インク保存中のインクの液状化による顔料の沈降等が生じにくくなり、インクの保存安定性をより高めることができる。ゲル化剤の含有量を５質量％以下とすることで、形成した画像の表面にゲル化剤が析出しにくくなり、画像の光沢を他のインクによる画像の光沢により近づけることができ、かつ、インクジェットヘッドからのインク射出性をより高めることができる。上記観点からは、マゼンタインク中のゲル化剤の含有量は、１．５質量％以上３質量％以下であることがより好ましい。
【００３３】
以下の観点から、ゲル化剤は、インクのゲル化温度以下の温度で、インク中で結晶化することが好ましい。ゲル化温度とは、加熱によりゾル化または液体化したインクを冷却していったときに、ゲル化剤がゾルからゲルに相転移し、インクの粘度が急変する温度をいう。具体的には、ゾル化または液体化したインクを、粘弾性測定装置（たとえば、ＭＣＲ３００、Ｐｈｙｓｉｃａ社製）で粘度を測定しながら冷却していき、粘度が急激に上昇した温度を、そのインクのゲル化温度とすることができる。
【００３４】
ゲル化剤がインク中で結晶化すると、板状に結晶化したゲル化剤によって形成された三次元空間に光重合性化合物が内包される構造が形成されることがある（このような構造を、以下「カードハウス構造」という。）。カードハウス構造が形成されると、液体の光重合性化合物が前記空間内に保持されるため、インク液滴がより濡れ広がりにくくなり、インクのピニング性がより高まる。インクのピニング性が高まると、記録媒体に着弾したインク液滴同士が合一しにくくなり、より高精細な画像を形成することができる。
【００３５】
カードハウス構造を形成するには、インク中で溶解している光重合性化合物とゲル化剤とが相溶していることが好ましい。これに対して、インク中で溶解している光重合性化合物とゲル化剤とが相分離していると、カードハウス構造を形成しにくい場合がある。
【００３６】
結晶化によるカードハウス構造の形成に好適なゲル化剤の例には、
ジリグノセリルケトン、ジベヘニルケトン、ジステアリルケトン、ジエイコシルケトン、ジパルミチルケトン、ジラウリルケトン、ジミリスチルケトン、ミリスチルパルミチルケトンおよびパルミチルステアリルケトンを含むケトンワックス；
ベヘニン酸ベヘニル、イコサン酸イコシル、ステアリン酸ステアリル、ステアリン酸パルミチル、パルミチン酸セチル、ミリスチン酸ミリスチル、ミリスチン酸セチル、セロチン酸ミリシル、ステアリン酸ステアリル、パルミチン酸オレイル、グリセリン脂肪酸エステル、ソルビタン脂肪酸エステル、プロピレングリコール脂肪酸エステル、エチレングリコール脂肪酸エステルおよびポリオキシエチレン脂肪酸エステルを含むエステルワックス；
パラフィンワックス、マイクロクリスタリンワックスおよびペトロラクタムを含む石油系ワックス；
キャンデリラワックス、カルナウバワックス、ライスワックス、木ロウ、ホホバ油、ホホバ固体ロウおよびホホバエステルを含む植物系ワックス；
ミツロウ、ラノリンおよび鯨ロウを含む動物系ワックス；
モンタンワックスおよび水素化ワックスを含む鉱物系ワックス；
硬化ヒマシ油；
硬化ヒマシ油誘導体、モンタンワックス誘導体、パラフィンワックス誘導体、マイクロクリスタリンワックス誘導体、１２−ヒドロキシステアリン酸誘導体およびポリエチレンワックス誘導体を含む変性ワックス；
ステアリルアルコールおよびベヘニルアルコールを含む高級アルコール；
１２−ヒドロキシステアリン酸を含むヒドロキシステアリン酸；
ラウリン酸アミド、ステアリン酸アミド、ベヘン酸アミド、オレイン酸アミド、エルカ酸アミド、リシノール酸アミドおよび１２−ヒドロキシステアリン酸アミドを含む脂肪酸アミド；
Ｎ−ステアリルステアリン酸アミドおよびＮ−オレイルパルミチン酸アミドを含むＮ−置換脂肪酸アミド；
Ｎ，Ｎ’−エチレンビスステアリルアミド、Ｎ，Ｎ’−エチレンビス−１２−ヒドロキシステアリルアミドおよびＮ，Ｎ’−キシリレンビスステアリルアミドを含む特殊脂肪酸アミド；
ドデシルアミン、テトラデシルアミンおよびオクタデシルアミンを含む高級アミン；
ショ糖ステアリン酸およびショ糖パルミチン酸を含むショ糖脂肪酸のエステル；
ポリエチレンワックスおよびα−オレフィン無水マレイン酸共重合体ワックスを含む合成ワックス；
ダイマー酸、ならびに
ダイマージオールが含まれる。
【００３７】
脂肪酸アミドの市販の例には、ニッカアマイドシリーズ、日本化成社製（「ニッカアマイド」は同社の登録商標）、ＩＴＯＷＡＸシリーズ、伊藤製油社製、およびＦＡＴＴＹＡＭＩＤシリーズ、花王社製が含まれる。
【００３８】
脂肪酸エステル化合物の市販の例には、ＥＭＡＬＬＥＸシリーズ、日本エマルジョン社製  リケマールシリーズおよびポエムシリーズ、理研ビタミン社製（「リケマール」および「ポエム」はいずれも同社の登録商標）が含まれる。
【００３９】
ショ糖脂肪酸のエステルの市販の例には、リョートーシュガーエステルシリーズ、三菱化学フーズ社製（「リョートー」は同社の登録商標）が含まれる。
【００４０】
合成ワックスの市販の例には、ＵＮＩＬＩＮシリーズ、Ｂａｋｅｒ−Ｐｅｔｒｏｌｉｔｅ社製（「ＵＮＩＬＩＮ」は同社の登録商標）が含まれる。
【００４１】
ダイマージオールの市販の例には、ＰＲＩＰＯＲシリーズ、ＣＲＯＤＡ社製（「ＰＲＩＰＯＲ」は同社の登録商標）が含まれる。
【００４２】
これらのゲル化剤のうち、よりピニング性を高める観点からは、ケトンワックス、エステルワックス、高級脂肪酸、高級アルコールおよび脂肪酸アミドが好ましく、上記観点からは、下記一般式（Ｇ１）で表されるケトンワックスおよび下記一般式（Ｇ２）で表されるエステルワックスがさらに好ましい。下記一般式（Ｇ１）で表されるケトンワックスおよび下記一般式（Ｇ２）で表されるエステルワックスは、マゼンタインク中に、一種のみが含まれていてもよく、二種類以上が含まれていてもよい。また、下記一般式（Ｇ１）で表されるケトンワックスおよび下記一般式（Ｇ２）で表されるエステルワックスは、マゼンタインク中に、いずれか一方のみが含まれていてもよいし、双方が含まれていてもよい。
【００４３】
一般式（Ｇ１）：Ｒ１−ＣＯ−Ｒ２
一般式（Ｇ１）において、Ｒ１およびＲ２は、いずれも炭素数が１以上２４以下である直鎖状または分岐鎖状の炭化水素基である。ただし、Ｒ１およびＲ２のうち、いずれか一方は、炭素数が１２以上の直鎖アルキル構造を含み、好ましくは両方が、炭素数が１２以上の直鎖アルキル構造を含む。結晶構造をとりやすくしてインクのピニング性を高める観点からは、Ｒ１およびＲ２はいずれも炭素数が１以上２４以下である直鎖状の炭化水素基であり、さらに好ましくはいずれも炭素数が８以上２２以下である直鎖状の炭化水素基である。
【００４４】
一般式（Ｇ２）：Ｒ３−ＣＯＯ−Ｒ４
一般式（Ｇ２）において、Ｒ３およびＲ４は、いずれも炭素数が１以上２４以下である直鎖状または分岐鎖状の炭化水素基である。ただし、Ｒ３およびＲ４のうち、いずれか一方は、炭素数が１２以上の直鎖アルキル構造を含み、好ましくは両方が、炭素数が１２以上の直鎖アルキル構造を含む。結晶構造をとりやすくしてインクのピニング性を高める観点からは、Ｒ３およびＲ４はいずれも炭素数が１以上２４以下である直鎖状の炭化水素基であり、さらに好ましくはいずれも炭素数が８以上２２以下である直鎖状の炭化水素基である。
【００４５】
炭素数が１２以上である直鎖アルキル構造を含む上記一般式（Ｇ１）で表されるケトンワックスまたは上記一般式（Ｇ２）で表されるエステルワックスは、ゲル化剤の結晶性を高め、かつ、上記カードハウス構造において十分な空間が生じさせる。そのため、光重合性化合物が上記空間内に十分に内包されやすくなり、インクのピニング性がより高くなる。また、直鎖状または分岐鎖状の炭化水素基の炭素数が２４以下であると、ゲル化剤の融点が過度に高まらないため、インクを出射するときにインクを過度に加熱する必要がない。
【００４６】
上記一般式（Ｇ１）で表されるケトンワックスの例には、ジリグノセリルケトン（炭素数：２３−２４）、ジベヘニルケトン（炭素数：２１−２２）、ジステアリルケトン（炭素数：１７−１８）、ジエイコシルケトン（炭素数：１９−２０）、ジパルミチルケトン（炭素数：１５−１６）、ジミリスチルケトン（炭素数：１３−１４）、ジラウリルケトン（炭素数：１１−１２）、ラウリルミリスチルケトン（炭素数：１１−１４）、ラウリルパルミチルケトン（１１−１６）、ミリスチルパルミチルケトン（１３−１６）、ミリスチルステアリルケトン（１３−１８）、ミリスチルベヘニルケトン（１３−２２）、パルミチルステアリルケトン（１５−１８）、バルミチルベヘニルケトン（１５−２２）およびステアリルベヘニルケトン（１７−２２）が含まれる。なお、上記括弧内の炭素数は、カルボニル基で分断される２つの炭化水素基それぞれの炭素数を表す。
【００４７】
一般式（Ｇ１）で表されるケトンワックスの市販の例には、１８−Ｐｅｎｔａｔｒｉａｃｏｎｔａｎｏｎ、Ａｌｆａ  Ａｅｓｅｒ社製、Ｈｅｎｔｒｉａｃｏｎｔａｎ−１６−ｏｎ、Ａｌｆａ  Ａｅｓｅｒ社製およびカオーワックスＴ１、花王社製が含まれる。
【００４８】
一般式（Ｇ２）で表される脂肪酸またはエステルワックスの例には、ベヘニン酸ベヘニル（炭素数：２１−２２）、イコサン酸イコシル（炭素数：１９−２０）、ステアリン酸ステアリル（炭素数：１７−１８）、ステアリン酸パルミチル（炭素数：１７−１６）、ステアリン酸ラウリル（炭素数：１７−１２）、パルミチン酸セチル（炭素数：１５−１６）、パルミチン酸ステアリル（炭素数：１５−１８）、ミリスチン酸ミリスチル（炭素数：１３−１４）、ミリスチン酸セチル（炭素数：１３−１６）、ミリスチン酸オクチルドデシル（炭素数：１３−２０）、オレイン酸ステアリル（炭素数：１７−１８）、エルカ酸ステアリル（炭素数：２１−１８）、リノール酸ステアリル（炭素数：１７−１８）、オレイン酸ベヘニル（炭素数：１８−２２）およびリノール酸アラキジル（炭素数：１７−２０）が含まれる。なお、上記括弧内の炭素数は、エステル基で分断される２つの炭化水素基それぞれの炭素数を表す。
【００４９】
一般式（Ｇ２）で表されるエステルワックスの市販の例には、ユニスターＭ−２２２２ＳＬおよびスパームアセチ、日油社製（「ユニスター」は同社の登録商標）、エキセパールＳＳおよびエキセパールＭＹ−Ｍ、花王社製（「エキセパール」は同社の登録商標）、ＥＭＡＬＥＸ  ＣＣ−１８およびＥＭＡＬＥＸ  ＣＣ−１０、日本エマルジョン社製（「ＥＭＡＬＥＸ」は同社の登録商標）ならびにアムレプスＰＣ、高級アルコール工業社製（「アムレプス」は同社の登録商標）が含まれる。これらの市販品は、二種類以上の混合物であることが多いため、必要に応じて分離・精製してインクに含有させてもよい。
【００５０】
１−１−３．光重合性化合物
光重合性化合物は、活性光線を照射されることにより架橋または重合し、インクを硬化させる。活性光線の例には、紫外線、電子線、α線、γ線およびＸ線が含まれる。安全性の観点、およびかつより低いエネルギー量でも前記重合および架橋を発生させることができるという観点から、活性光線は、紫外線または電子線であることが好ましい。光重合性化合物は、マゼンタインク中に、一種のみが含まれていてもよく、二種類以上が含まれていてもよい。
【００５１】
光重合性化合物の含有量は、本発明の効果が得られる範囲であればよく、たとえば、マゼンタインクの全質量に対して１質量％以上９７質量％以下とすることができる。上記観点からは、光重合性化合物の含有量は、マゼンタインクの全質量に対して３０質量％以上９５質量％以下であることが好ましい。
【００５２】
光重合性化合物には、ラジカル重合性化合物およびカチオン重合性化合物が含まれる。重合および架橋を発生させやすく、かつ、形成する画像に応じて多様な化合物から選択することができるという観点からは、光重合性化合物はラジカル重合性化合物であることが好ましい。
【００５３】
ラジカル重合性化合物は、ラジカル重合可能なエチレン性不飽和結合を有する化合物である。ラジカル重合性化合物は、モノマー、重合性オリゴマー、プレポリマーあるいはこれらの混合物のいずれであってもよい。ラジカル重合性化合物は、マゼンタインク中に、一種のみが含まれていてもよく、二種類以上が含まれていてもよい。
【００５４】
ラジカル重合可能なエチレン性不飽和結合を有する化合物の例には、不飽和カルボン酸とその塩、不飽和カルボン酸エステル化合物、不飽和カルボン酸ウレタン化合物、不飽和カルボン酸アミド化合物およびその無水物、アクリロニトリル、スチレン、不飽和ポリエステル、不飽和ポリエーテル、不飽和ポリアミド、不飽和ウレタン等が挙げられる。不飽和カルボン酸の例には、（メタ）アクリル酸、イタコン酸、クロトン酸、イソクロトン酸、マレイン酸などが含まれる。
【００５５】
なかでも、ラジカル重合性化合物は、不飽和カルボン酸エステル化合物であることが好ましく、（メタ）アクリレートであることがより好ましい。なお、本発明において、「（メタ）アクリレート」は、アクリレートまたはメタアクリレートを意味し、「（メタ）アクリロイル基」は、アクリロイル基またはメタアクリロイル基を意味し、「（メタ）アクリル」は、アクリルまたはメタクリルを意味する。
【００５６】
モノマーである（メタ）アクリレートの例には、単官能の（メタ）アクリレート、２官能の（メタ）アクリレートおよび３官能以上の（メタ）アクリレートが含まれる。
【００５７】
単官能の（メタ）アクリレートの例には、イソアミル（メタ）アクリレート、ステアリル（メタ）アクリレート、ラウリル（メタ）アクリレート、オクチル（メタ）アクリレート、デシル（メタ）アクリレート、イソミルスチル（メタ）アクリレート、イソステアリル（メタ）アクリレート、２−エチルヘキシル−ジグリコール（メタ）アクリレート、２−ヒドロキシブチル（メタ）アクリレート、２−（メタ）アクリロイロキシエチルヘキサヒドロフタル酸、ブトキシエチル（メタ）アクリレート、エトキシジエチレングリコール（メタ）アクリレート、メトキシジエチレングリコール（メタ）アクリレート、メトキシポリエチレングリコール（メタ）アクリレート、メトキシプロピレングリコール（メタ）アクリレート、フェノキシエチル（メタ）アクリレート、テトラヒドロフルフリル（メタ）アクリレート、イソボルニル（メタ）アクリレート、２−ヒドロキシエチル（メタ）アクリレート、２−ヒドロキシプロピル（メタ）アクリレート、２−ヒドロキシ−３−フェノキシプロピル（メタ）アクリレート、２−（メタ）アクリロイロキシエチルコハク酸、２−（メタ）アクリロイロキシエチルフタル酸、２−（メタ）アクリロイロキシエチル−２−ヒドロキシエチル−フタル酸およびｔ−ブチルシクロヘキシル（メタ）アクリレートが含まれる。
【００５８】
２官能の（メタ）アクリレートの例には、トリエチレングリコールジ（メタ）アクリレート、テトラエチレングリコールジ（メタ）アクリレート、ポリエチレングリコールジ（メタ）アクリレート、トリプロピレングリコールジ（メタ）アクリレート、ポリプロピレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、ネオペンチルグリコールジ（メタ）アクリレート、ジメチロール−トリシクロデカンジ（メタ）アクリレート、ビスフェノールＡのＰＯ付加物ジ（メタ）アクリレート、ヒドロキシピバリン酸ネオペンチルグリコールジ（メタ）アクリレート、ポリテトラメチレングリコールジ（メタ）アクリレート、ポリエチレングリコールジアクリレートおよびトリプロピレングリコールジアクリレートが含まれる。
【００５９】
３官能以上の（メタ）アクリレートの例には、トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、ジトリメチロールプロパンテトラ（メタ）アクリレート、グリセリンプロポキシトリ（メタ）アクリレートおよびペンタエリスリトールエトキシテトラ（メタ）アクリレートが含まれる。
【００６０】
重合性オリゴマーまたはプレポリマーである（メタ）アクリレートの例には、エポキシ（メタ）アクリレートオリゴマー、脂肪族ウレタン（メタ）アクリレートオリゴマー、芳香族ウレタン（メタ）アクリレートオリゴマー、ポリエステル（メタ）アクリレートオリゴマーおよび直鎖（メタ）アクリルオリゴマー等が含まれる。
【００６１】
光重合性化合物は、エチレンオキサイド変性（メタ）アクリレートを含むことが好ましい。エチレンオキサイド変性（メタ）アクリレートは、感光性がより高い。また、エチレンオキサイド変性（メタ）アクリレートは、インクが低温下でゲル化する際にカードハウス構造により内包されやすく、かつ、高温下でも他のインク成分とより相溶しやすい。さらには、エチレンオキサイド変性（メタ）アクリレートは、硬化収縮が少ないため画像形成時の印刷物のカールがより生じにくい。
【００６２】
エチレンオキサイド変性（メタ）アクリレートの市販の例には、ＣＤ５６１、ＳＲ４５４、ＳＲ４９９およびＳＲ４９４、Ｓａｒｔｏｍｅｒ社製、ならびにＮＫエステルＡ−４００、ＮＫエステルＡ−６００、ＮＫエステル９Ｇ、ＮＫエステル１４Ｇ、ＮＫエステルＤＯＤ−Ｎ、ＮＫエステルＡ−ＤＣＰおよびＮＫエステルＤＣＰ、新中村化学工業社製が含まれる。
【００６３】
カチオン重合性化合物の例には、エポキシ化合物、ビニルエーテル化合物およびオキセタン化合物が含まれる。カチオン重合性化合物は、マゼンタインク中に、一種のみが含まれていてもよく、二種類以上が含まれていてもよい。
【００６４】
エポキシ化合物の例には、芳香族エポキシド、脂環式エポキシドおよび脂肪族エポキシドが含まれる。硬化性をより高める観点からは、芳香族エポキシドおよび脂環式エポキシドが好ましい。
【００６５】
芳香族エポキシドの例には、多価フェノールまたはそのアルキレンオキサイド付加体と、エピクロルヒドリンとを反応させて得られるジまたはポリグリシジルエーテルが含まれる。上記多価フェノールまたはそのアルキレンオキサイド付加体の例には、ビスフェノールＡまたはそのアルキレンオキサイド付加体等が含まれる。上記アルキレンオキサイド付加体におけるアルキレンオキサイドの例には、エチレンオキサイドおよびプロピレンオキサイドが含まれる。
【００６６】
脂環式エポキシドの例には、シクロアルカン含有化合物を過酸化水素や過酸等の酸化剤でエポキシ化して得られるシクロアルカンオキサイド含有化合物が含まれる。上記シクロアルカンの例には、シクロヘキセンおよびシクロペンテンが含まれる。
【００６７】
脂肪族エポキシドの例には、脂肪族多価アルコールまたはそのアルキレンオキサイド付加体と、エピクロルヒドリンとを反応させて得られるジまたはポリグリシジルエーテルが含まれる。上記脂肪族多価アルコールまたはそのアルキレンオキサイド付加体の例には、エチレングリコール、プロピレングリコールおよび１，６−ヘキサンジオールを含むアルキレングリコールならびにそのアルキレンオキサイド付加体が含まれる。上記アルキレンオキサイド付加体におけるアルキレンオキサイドの例には、エチレンオキサイドおよびプロピレンオキサイドが含まれる。
【００６８】
ビニルエーテル化合物の例には、単官能のビニルエーテル化合物および２官能以上のビニルエーテル化合物が含まれる。これらのうち、インクの硬化性をより高め、または記録媒体と画像との密着性をより高める観点からは、２官能以上のビニルエーテル化合物が好ましい。
【００６９】
単官能のビニルエーテル化合物の例には、エチルビニルエーテル、ｎ−ブチルビニルエーテル、イソブチルビニルエーテル、オクタデシルビニルエーテル、シクロヘキシルビニルエーテル、ヒドロキシブチルビニルエーテル、２−エチルヘキシルビニルエーテル、シクロヘキサンジメタノールモノビニルエーテル、ｎ−プロピルビニルエーテル、イソプロピルビニルエーテル、イソプロペニルエーテル−ｏ−プロピレンカーボネート、ドデシルビニルエーテル、ジエチレングリコールモノビニルエーテルおよびオクタデシルビニルエーテルが含まれる。
【００７０】
２官能以上のビニルエーテル化合物の例には、エチレングリコールジビニルエーテル、ジエチレングリコールジビニルエーテル、トリエチレングリコールジビニルエーテル、プロピレングリコールジビニルエーテル、ジプロピレングリコールジビニルエーテル、ブタンジオールジビニルエーテル、ヘキサンジオールジビニルエーテル、シクロヘキサンジメタノールジビニルエーテルおよびトリメチロールプロパントリビニルエーテルが含まれる。これらのビニルエーテル化合物のうち、硬化性や密着性などを考慮すると、ジまたはトリビニルエーテル化合物が好ましい。
【００７１】
オキセタン化合物の例には、特開２００１−２２０５２６号公報、特開２００１−３１０９３７号公報および特開２００５−２５５８２１号公報に記載のオキセタン化合物が含まれる。
【００７２】
１−１−４．光重合開始剤
光重合開始剤は、前記光重合性化合物がラジカル重合性の官能基を有する化合物であるときは、光ラジカル開始剤であり、前記光重合性化合物がカチオン重合性の官能基を有する化合物であるときは、光酸発生剤である。光重合開始剤は、マゼンタインク中に、一種のみが含まれていてもよく、二種類以上が含まれていてもよい。光重合開始剤は、光ラジカル開始剤と光酸発生剤の両方の組み合わせであってもよい。
【００７３】
光ラジカル開始剤には、開裂型ラジカル開始剤および水素引き抜き型ラジカル開始剤が含まれる。
【００７４】
開裂型ラジカル開始剤の例には、アセトフェノン系の開始剤、ベンゾイン系の開始剤、アシルホスフィンオキシド系の開始剤、ベンジルおよびメチルフェニルグリオキシエステルが含まれる。
【００７５】
アセトフェノン系の開始剤の例には、ジエトキシアセトフェノン、２−ヒドロキシ−２−メチル−１−フェニルプロパン−１−オン、ベンジルジメチルケタール、１−（４−イソプロピルフェニル）−２−ヒドロキシ−２−メチルプロパン−１−オン、４−（２−ヒドロキシエトキシ）フェニル−（２−ヒドロキシ−２−プロピル）ケトン、１−ヒドロキシシクロヘキシル−フェニルケトン、２−メチル−２−モルホリノ（４−チオメチルフェニル）プロパン−１−オンおよび２−ベンジル−２−ジメチルアミノ−１−（４−モルホリノフェニル）−ブタノンが含まれる。
【００７６】
ベンゾイン系の開始剤の例には、ベンゾイン、ベンゾインメチルエーテルおよびベンゾインイソプロピルエーテルが含まれる。
【００７７】
アシルホスフィンオキシド系の開始剤の例には、２，４，６−トリメチルベンゾインジフェニルホスフィンオキシドが含まれる。
【００７８】
水素引き抜き型ラジカル開始剤の例には、ベンゾフェノン系の開始剤、チオキサントン系の開始剤、アミノベンゾフェノン系の開始剤、１０−ブチル−２−クロロアクリドン、２−エチルアンスラキノン、９，１０−フェナンスレンキノンおよびカンファーキノンが含まれる。
【００７９】
ベンゾフェノン系の開始剤の例には、ベンゾフェノン、ｏ−ベンゾイル安息香酸メチル−４−フェニルベンゾフェノン、４，４’−ジクロロベンゾフェノン、ヒドロキシベンゾフェノン、４−ベンゾイル−４’−メチル−ジフェニルサルファイド、アクリル化ベンゾフェノン、３，３’，４，４’−テトラ（ｔ−ブチルペルオキシカルボニル）ベンゾフェノンおよび３，３’−ジメチル−４−メトキシベンゾフェノンが含まれる。
【００８０】
チオキサントン系の開始剤の例には、２−イソプロピルチオキサントン、２，４−ジメチルチオキサントン、２，４−ジエチルチオキサントンおよび２，４−ジクロロチオキサントンが含まれる。
【００８１】
アミノベンゾフェノン系の開始剤の例には、ミヒラーケトンおよび４，４’−ジエチルアミノベンゾフェノンが含まれる。
【００８２】
光酸発生剤の例には、有機エレクトロニクス材料研究会編、「イメージング用有機材料」、ぶんしん出版（１９９３年）、１８７〜１９２ページに記載の化合物が含まれる。
【００８３】
光重合開始剤の含有量は、インクが十分に硬化できる範囲であればよく、たとえば、マゼンタインクの全質量に対して０．０１質量％以上１０質量％以下とすることができる。
【００８４】
１−１−５．その他の成分
マゼンタインクは、本発明の効果が得られる範囲において、分散剤、光重合開始剤助剤および重合禁止剤を含むその他の成分をさらに含んでいてもよい。これらの成分は、マゼンタインク中に、一種のみが含まれていてもよく、二種類以上が含まれていてもよい。
【００８５】
分散剤は、顔料および後述の光重合性化合物の双方と親和性を有する化合物であり、顔料に吸着しつつ光重合性化合物内に分散することで、顔料の分散性を高めることができる。
【００８６】
分散剤の含有量および種類は、顔料の分散性をより高めることができる範囲であればよい。分散剤は、マゼンタインク中に、一種のみが含まれていてもよく、二種類以上が含まれていてもよい。
【００８７】
分散剤の含有量は、たとえば、顔料の全質量に対して２０質量％以上７０質量％以下とすることができる。分散剤の含有量を、顔料の全質量に対して２０質量％以上とすることで、分散剤が顔料表面を被覆することにより、インク保存中の顔料同士の凝集をより生じにくくすることができる。分散剤の含有量を、顔料の全質量に対して７０質量％以下とすることで、分散剤とゲル化剤との会合がより生じにくくなり、記録媒体に着弾したインクをより十分にゲル化させてピニングさせることができる。上記観点から、分散剤の含有量は、顔料の全質量に対して３０質量％以上６０質量％以下であることが好ましく、３５質量％以上５０質量％以下であることがさらに好ましい。
【００８８】
分散剤の例には、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキル燐酸エステル、ポリオキシエチレンノニルフェニルエーテル、およびステアリルアミンアセテートが含まれる。
【００８９】
伸張した側鎖による立体障害によって顔料間の凝集を抑制し、顔料の分散性を向上させる観点からは、分散剤は、櫛型ブロック構造を有するブロックコポリマーであることが好ましい。なお、櫛型ブロック構造を有するブロックコポリマーとは、直鎖状の主鎖を構成するモノマー由来のそれぞれの構成単位に対して、側鎖として別の種類のポリマーがグラフト重合したコポリマーをいう。
【００９０】
櫛型ブロック構造を有するブロックコポリマーの市販品の例には、ＢＹＫ−２１６４、ＢＹＫ−１６８、ＢＹＫ  Ｎ−２２０２４、ＢＹＫ  ＪＥＴ−９１５０およびＢＹＫ  ＪＥＴ−９１５１、ビックケミー社製（「ＢＹＫ」は同社の登録商標）、ＥＦＫＡ  ７７０１、ＥＦＫＡ  ４３１０、ＥＦＫＡ  ４３２０およびＥＦＫＡ  ４４０１、ＢＡＳＦ社製、ＳＯＬＳＰＥＲＳＥ  ２４０００ＧＲおよびＳＯＬＳＰＥＲＳＥ  ３９０００、リュブリゾール社製（「ＳＯＬＳＰＥＲＳＥ」は同社の登録商標）ならびにアジスパーＰＢ８２１およびアジスパーＰＢ８２４、味の素ファインテクノ社製（「アジスパー」は味の素社の登録商標）が含まれる。
【００９１】
光重合開始剤助剤の例には、芳香族第３級アミン化合物を含む第３級アミン化合物が含まれる。芳香族第３級アミン化合物の例には、Ｎ，Ｎ−ジメチルアニリン、Ｎ，Ｎ−ジエチルアニリン、Ｎ，Ｎ−ジメチル−ｐ−トルイジン、Ｎ，Ｎ−ジメチルアミノ−ｐ−安息香酸エチルエステル、Ｎ，Ｎ−ジメチルアミノ−ｐ−安息香酸イソアミルエチルエステル、Ｎ，Ｎ−ジヒドロキシエチルアニリン、トリエチルアミンおよびＮ，Ｎ−ジメチルヘキシルアミンが含まれる。
【００９２】
重合禁止剤の例には、（アルキル）フェノール、ハイドロキノン、カテコール、レゾルシン、ｐ−メトキシフェノール、ｔ−ブチルカテコール、ｔ−ブチルハイドロキノン、ピロガロール、１，１−ピクリルヒドラジル、フェノチアジン、ｐ−ベンゾキノン、ニトロソベンゼン、２，５−ジ−ｔ−ブチル−ｐ−ベンゾキノン、ジチオベンゾイルジスルフィド、ピクリン酸、クペロン、アルミニウムＮ−ニトロソフェニルヒドロキシルアミン、トリ−ｐ−ニトロフェニルメチル、Ｎ−（３−オキシアニリノ−１，３−ジメチルブチリデン）アニリンオキシド、ジブチルクレゾール、シクロヘキサノンオキシムクレゾール、グアヤコール、ｏ−イソプロピルフェノール、ブチラルドキシム、メチルエチルケトキシムおよびシクロヘキサノンオキシムが含まれる。
【００９３】
１−１−６．物性
インクジェットヘッドからの射出性をより高める観点からは、マゼンタインクの８０℃における粘度は３ｍＰａ・ｓ以上２０ｍＰａ・ｓ以下であることが好ましい。また、着弾して常温に降温した際にインクを十分にゲル化させる観点からは、マゼンタインクの２５℃における粘度は１０００ｍＰａ・ｓ以上であることが好ましい。
【００９４】
マゼンタインクのゲル化温度は、４０℃以上７０℃以下であることが好ましい。インクのゲル化温度が４０℃以上であると、記録媒体に着弾後、インクが速やかにゲル化するため、ピニング性がより高くなる。インクのゲル化温度が７０℃以下であると、インク温度が通常８０℃程度であるインクジェットヘッドからのマゼンタインクの射出時にインクがゲル化しにくいため、より安定してインクを射出することができる。
【００９５】
マゼンタインクおよび後述するオレンジインクの８０℃における粘度、２５℃における粘度およびゲル化温度は、レオメータにより、インクの動的粘弾性の温度変化を測定することにより求めることができる。本発明においては、これらの粘度およびゲル化温度は、以下の方法によって得られた値である。マゼンタインクを１００℃に加熱し、ストレス制御型レオメータＰｈｙｓｉｃａ  ＭＣＲ３０１（コーンプレートの直径：７５ｍｍ、コーン角：１．０°）、ＡｎｔｏｎＰａａｒ社製によって粘度を測定しながら、剪断速度１１．７（１／ｓ）、降温速度０．１℃／ｓの条件で２０℃までインクを冷却して、粘度の温度変化曲線を得る。８０℃における粘度および２５℃における粘度は、粘度の温度変化曲線において８０℃、２５℃における粘度をそれぞれ読み取ることにより求める。ゲル化温度は、粘度の温度変化曲線において、粘度が２００ｍＰａ・ｓとなる温度として求める。
【００９６】
インクジェットヘッドからの射出性をより高める観点からは、マゼンタインクが含有する顔料粒子の平均粒子径は０．０８μｍ以上０．５μｍ以下であり、最大粒子径は０．３μｍ以上１０μｍ以下であることが好ましい。本発明における顔料粒子の平均粒子径とは、データサイザーナノＺＳＰ、Ｍａｌｖｅｒｎ社製を使用して動的光散乱法によって求めた値を意味する。なお、色材を含むインクは濃度が高く、この測定機器では光が透過しないので、インクを２００倍で希釈してから測定する。測定温度は常温（２５℃）とする。
【００９７】
１−２．オレンジインク
オレンジインクは、顔料、光重合性化合物、ゲル化剤および光重合開始剤を含有し、活性光線の照射によって硬化するインクである。オレンジインクは、インクセット中に一種のみが含まれていてもよく、組成が異なる二種類以上のオレンジインクがインクセット中に含まれていてもよい。
【００９８】
１−２−１．顔料
オレンジインクが含有する顔料は、記録媒体上に着弾し硬化したインクがオレンジ色を呈することができる顔料であればよい。このような顔料の例には、Ｐｉｇｍｅｎｔ  Ｏｒａｎｇｅ  １６、Ｐｉｇｍｅｎｔ  Ｏｒａｎｇｅ  ３４、Ｐｉｇｍｅｎｔ  Ｏｒａｎｇｅ  ３６、Ｐｉｇｍｅｎｔ  Ｏｒａｎｇｅ  ３８、Ｐｉｇｍｅｎｔ  Ｏｒａｎｇｅ  ４３、Ｐｉｇｍｅｎｔ  Ｏｒａｎｇｅ  ６４およびＰｉｇｍｅｎｔ  Ｏｒａｎｇｅ  ７１が含まれる。
【００９９】
なお、他の材料との組み合わせによって、オレンジ顔料とゲル化剤との相互作用を減らし、顔料表面にゲル化剤を集積させにくくすることが可能である観点から、オレンジインクが含有する顔料は、非芳香族性の環状構造内に塩基性部位を有する顔料（以下、単に「塩基性オレンジ顔料」ともいう。）であり、かつ、不溶性アゾ顔料のスルホン化誘導体（以下、単に「アゾ誘導体」ともいう。）を含有するオレンジ顔料を用いることが好ましい。以下、当該オレンジ顔料を「オレンジ顔料−Ｃ」、及びオレンジ顔料−Ｃを含有するインクを「オレンジインク−Ｃ」ともいい、それ以外のオレンジインクを「オレンジインク−Ｄ」ともいう。単に「オレンジインク」というときは、両者を包含するオレンジインクを概念的に意味する。一般的にゲル化剤、特に結晶性のゲル化剤は、温度変化に伴ってゲル化剤中の高極性の部位と低極性の部位が電子的相互作用することによって、インク中で結晶化して粘度を増大させ、インクをピニングさせることが知られている。しかし、本発明者らは、インクの組成によって、インクのピニング性能が低下したり、不安定化することがあることを見出しており、その原因は顔料などのインク中の他の成分とゲル化剤が電子的相互作用することによって、ゲル化剤の結晶化によるピニングに使われるゲル化剤の量が減少または不安定化するためではないかと推定している。そこで、オレンジ顔料−Ｃのような、塩基性部位を有する顔料と高い極性を有する重合性化合物を組み合わせることによって、顔料と重合性化合物が優先的に電子的相互作用し、ゲル化剤は他の化合物と相互作用していない「フリー」な状態になるものと推定している。これによって、インクのゾルゲル相転移の温度が安定化し、かつゲル化剤の含有量を必要最低限とすることができる。ゲル化剤の含有量を低減させることにより、オレンジインク−Ｃは、形成した画像の光沢の過剰な高まりを抑制することができる。さらに、オレンジインク−Ｃと高い極性を有する重合性化合物の組合せによって、顔料の分散安定性が良好となるため、顔料の保存安定性が良好であり、画像形成時においても顔料同士過度な集積が抑制でき、所望の色域の画像が形成しやすいものと考えられる。以上の理由から、本発明におけるインクセットのオレンジインクは、オレンジ顔料−Ｃを含有するオレンジインク−Ｃであることが好ましいが、上述した用にマゼンタインク等の他のインクによって色域の拡大が図られている場合は、オレンジインク中に含まれる顔料がオレンジ顔料−Ｃである必要はないが、良好な色域を有する画像形成の観点からは、本発明のインクセットは少なくともマゼンタ顔料−Ａを含有するマゼンタインク−Ａとオレンジ顔料−Ｃを含有するオレンジインク−Ｃを含むインクセットであることが、より好ましい。また、オレンジインク中に含まれる顔料は一種のみが含まれていてもよく、二種類以上が含まれていてもよい。
【０１００】
塩基性オレンジ顔料が有する環状構造の少なくとも１つは、塩基性部位を有する非芳香族性の環状構造である。このような環状構造の例には、環状構造が炭素と水素のみからなる脂環式構造、環状構造が炭素とそれ以外の原子とを含むヘテロ環構造、および複数の前記環状構造が１つの原子を共有するスピロ環構造から選ばれる部分構造の一部に塩基性部位が含まれる構造、又は前記構造一部が塩基性部位に置換された構造が含まれる。環状構造は、芳香族性を有しないのであれば、二重結合を含んでいてもよい。
【０１０１】
塩基性部位は、正の荷電を有し得る部位を意味する。塩基性部分の例には、第２級アミノ基、第３級アミノ基および第４級アンモニウム基を含むアミノ基、ならびにピロリジンまたはピペリジンの骨格を有する含窒素複素環基が含まれる。光重合性化合物を含むインク中の成分との反応によるインクの劣化を防ぐ観点からは、塩基性部位は第２級アミノ基および第３級アミノ基であることが好ましい。
【０１０２】
後述するアゾ誘導体と塩基性オレンジ顔料とをよく会合させ、過剰な光沢の発生をより抑制する観点からは、塩基性オレンジ顔料は分子内に塩基性部位を２つ以上有することが好ましく、３つ以上有することがさらに好ましい。
【０１０３】
塩基性オレンジ顔料の含有量は、得られる画像におけるオレンジの発色を十分なものにして、かつインクの粘度をインクジェットヘッドから吐出できる程度にできる範囲であればよい。上記観点からは、たとえば、前記顔料の含有量は、オレンジインク−Ｃに対して０．１質量％以上２０質量％以下であることが好ましく、０．４質量％以上１０質量％以下であることがより好ましい。
【０１０４】
塩基性オレンジ顔料の例には、以下の（式１）で表される構造を有するＰｉｇｍｅｎｔ  Ｏｒａｎｇｅ  ３６、（式２）で表される構造を有するＰｉｇｍｅｎｔ  Ｏｒａｎｇｅ  ６４および（式３）で表される構造を有するＰｉｇｍｅｎｔ  Ｏｒａｎｇｅ  ７１が含まれる。Ｐｉｇｍｅｎｔ  Ｏｒａｎｇｅ  ３６およびＰｉｇｍｅｎｔ  Ｏｒａｎｇｅ  ７１は分子内に塩基性部位を２つ有し、Ｐｉｇｍｅｎｔ  Ｏｒａｎｇｅ  ６４は分子内に塩基性部位を４つ有する。
【０１０５】
【化１】
2016125908.tif 000002
【０１０６】
【化２】
2016125908.tif 000003
【０１０７】
【化３】
2016125908.tif 000004
【０１０８】
１−２−２．アゾ誘導体
アゾ誘導体は、不溶性アゾ顔料のスルホン化誘導体である。アゾ誘導体は、スルホン酸に由来する極性の高い部分を有するため、同じく極性の高い部分を有する塩基性オレンジ顔料とよく会合できる。そのため、アゾ誘導体と塩基性オレンジ顔料とをインクが含有すると、ゲル化剤が塩基性オレンジ顔料の表面に集積することによる、インク中のゲル化剤分子の相対的な減少を、抑制することができる。そのため、アゾ誘導体と塩基性オレンジ顔料とを含有するインクによれば、光沢が高くなりすぎることがなく、かつ、Ｐａｎｔｏｎｅ色見本帳に記載のオレンジに近い色調を有する画像を形成することができるものと考えられる。
【０１０９】
なお、溶製のアゾレーキの誘導体は、水溶席の官能基を多く有するため光重合性化合物との親和性が高く、顔料との間よりも光重合性化合物との間でより多くの会合体を形成しやすい。また、キナクリドン顔料の誘導体は、顔料表面が厚いπ電子で覆われているため、不活性であり、塩基性オレンジ顔料の塩基性基との間で会合形成が生じにくい。これらに対し、アゾ顔料のスルホン化誘導体は、塩基性オレンジ顔料とよく会合体を形成するため、塩基性オレンジ顔料表面へのゲル化剤の集積をより効果的に防ぐことができると考えられる。
【０１１０】
アゾ誘導体の含有量は、インクが含有する顔料の質量に対して２質量％以上１５質量％以下である。顔料の質量に対するアゾ誘導体の含有量が２質量％以上であると、塩基性オレンジ顔料とアゾ誘導体とをよく会合させることができるため、光沢が高くなりすぎることがないと考えられる。顔料の質量に対するアゾ誘導体の含有量が１５質量％以下であると、アゾ誘導体が画像表面に析出することによる光沢の変化を抑制することができる。上記観点からは、アゾ誘導体の含有量は、インクが含有する顔料の質量に対して５質量％以上１３質量％以下であることが好ましく、インクが含有する顔料の質量に対して７質量％以上１２質量％以下であることがより好ましい。
【０１１１】
アゾ誘導体の例には、ｓｏｌｓｐｅｒｓｅ  ２２０００、Ｌｕｂｒｉｚｏｌ社製（「ｓｏｌｓｐｅｒｓｅ」は同社の登録商標）およびＢＹＫ  ｓｙｎａｇｉｓｔ  ２１０５、ビックケミー社製（「ＢＹＫ」は同社の登録商標）が含まれる。
【０１１２】
１−２−３．光重合性化合物
【０１１３】
オレンジインクが含有する光重合性化合物は、上記マゼンタインクと同様の化合物とすることができる。
【０１１４】
オレンジインク−Ｃは、後述する高極性光重合性化合物を含むことが好ましい。オレンジインク−Ｃは、高極性光重合性化合物に比べて低い極性を示す光重合性化合物（以下、単に「低極性光重合性化合物」ともいう。）をさらに含んでもよい。
【０１１５】
オレンジインク−Ｃにおける、高極性光重合性化合物および低極性光重合性化合物を合計した光重合性化合物の含有量は、活性光線を照射されたインクが十分に硬化する範囲であればよく、たとえば、オレンジインク−Ｃの全質量に対して１質量％以上９７質量％以下とすることができる。上記観点からは、光重合性化合物の含有量は、オレンジインク−Ｃの全質量に対して３０質量％以上９５質量％以下であることが好ましい。
【０１１６】
１−２−３−１．光重合性化合物
高極性光重合性化合物は、エチレンオキサイド基（以下、単に「ＥＯ基」ともいう。）またはプロピレンオキサイド基（以下、単に「ＰＯ基」ともいう。）を６個以上有する光重合性化合物である。高極性光重合性化合物は、オレンジインク中に、一種のみが含まれていてもよく、二種類以上が含まれていてもよい。
【０１１７】
６つ以上のＥＯ基およびＰＯ基は、連結した１つのセグメントとして存在してもよいし、２以上のセグメントに分かれて存在してもよい。ただし、アゾ誘導体の分散性をより高めて顔料表面へのゲル化剤の集積をより低減する観点からは、ＥＯ基およびＰＯ基が２以上のセグメントに分かれて存在するときは、３個以上のＥＯ基またはＰＯ基を有するセグメントが分子内に２個以上あることが好ましい。
【０１１８】
高極性光重合性化合物は、極性を有するＥＯ基またはＰＯ基を６個以上有し、同じく極性を有する塩基性オレンジ顔料との親和性が高いため、オレンジ顔料−Ｃのような塩基性オレンジ顔料を持つ顔料の分散性を高めることができると考えられる。また、同様に、高極性光重合性化合物は、極性を有する部分を含むアゾ誘導体との親和性が高いため、アゾ誘導体を有する顔料の分散性を高めることができると考えられる。そのため、高極性光重合性化合物は、アゾ誘導体を塩基性オレンジ顔料の表面近傍に存在させやすくさせ、結果としてインク中における顔料とゲル化剤との電子的相互作用を低下させることができると考えられる。顔料とゲル化剤との相互作用が減少することによって、ゲル化剤本来の機能であるゾルゲル相転移がインク中の他の化合物の影響を受けることなく進めることができるため、良好なピニング性や少ないゲル化剤であっても相転移が機能することによって光沢性が向上できるものと考えられる。
【０１１９】
また、本発明者らの知見によれば、高極性光重合性化合物は、インクジェットヘッドからオレンジインクを出射する温度である６０℃以上でも、顔料を分散させる能力が高いため、吐出中の顔料の析出によるノズル欠を生じにくくすることができると考えられる。
【０１２０】
上記効果を十分に奏する観点から、高極性光重合性化合物の含有量は、光重合性化合物の全質量に対して３０質量％以上である。非極性部分を有するゲル化剤が画像形成中に析出しにくくして画像表面の光沢をより発生しにくくする観点からは、高極性光重合性化合物の含有量は、光重合性化合物の全質量に対して３０質量％以上８０質量％以下とすることが好ましく、５０質量％以上７０質量％以下とすることがより好ましい。
【０１２１】
高極性光重合性化合物の市販品の例には、表１に記載の商品が含まれる。表１において、「ＥＯ基またはＰＯ基の数」は、その銘柄で表される商品の１分子中に含まれるＥＯ基またはＰＯ基の数を表す。なお、表１中、「ニューフロンティア」は第一工業製薬株式会社の登録商標であり、「ファンクリル」は日立化成株式会社の登録商標である。
【０１２２】
【表１】
2016125908.tif 000005
【０１２３】
１−２−３−２．光重合性化合物
低極性光重合性化合物は、ＥＯ基とＰＯ基とを合わせた数が６個未満である光重合性化合物である。
【０１２４】
（メタ）アクリレートである低極性光重合性化合物の例には、単官能の（メタ）アクリレート、２官能の（メタ）アクリレートおよび３官能以上の（メタ）アクリレートが含まれる。
【０１２５】
単官能の（メタ）アクリレートの例には、イソアミル（メタ）アクリレート、ステアリル（メタ）アクリレート、ラウリル（メタ）アクリレート、オクチル（メタ）アクリレート、デシル（メタ）アクリレート、イソミルスチル（メタ）アクリレート、イソステアリル（メタ）アクリレート、２−エチルヘキシル−ジグリコール（メタ）アクリレート、２−ヒドロキシブチル（メタ）アクリレート、２−（メタ）アクリロイロキシエチルヘキサヒドロフタル酸、ブトキシエチル（メタ）アクリレート、エトキシジエチレングリコール（メタ）アクリレート、メトキシジエチレングリコール（メタ）アクリレート、メトキシポリエチレングリコール（メタ）アクリレート、メトキシプロピレングリコール（メタ）アクリレート、フェノキシエチル（メタ）アクリレート、テトラヒドロフルフリル（メタ）アクリレート、イソボルニル（メタ）アクリレート、２−ヒドロキシエチル（メタ）アクリレート、２−ヒドロキシプロピル（メタ）アクリレート、２−ヒドロキシ−３−フェノキシプロピル（メタ）アクリレート、２−（メタ）アクリロイロキシエチルコハク酸、２−（メタ）アクリロイロキシエチルフタル酸、２−（メタ）アクリロイロキシエチル−２−ヒドロキシエチル−フタル酸およびｔ−ブチルシクロヘキシル（メタ）アクリレートが含まれる。
【０１２６】
２官能の（メタ）アクリレートの例には、トリエチレングリコールジ（メタ）アクリレート、テトラエチレングリコールジ（メタ）アクリレート、ポリエチレングリコールジ（メタ）アクリレート、トリプロピレングリコールジ（メタ）アクリレート、ポリプロピレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、ネオペンチルグリコールジ（メタ）アクリレート、ジメチロール−トリシクロデカンジ（メタ）アクリレート、ビスフェノールＡのＰＯ付加物ジ（メタ）アクリレート、ヒドロキシピバリン酸ネオペンチルグリコールジ（メタ）アクリレート、ポリテトラメチレングリコールジ（メタ）アクリレート、ポリエチレングリコールジアクリレートおよびトリプロピレングリコールジアクリレートが含まれる。
【０１２７】
３官能以上の（メタ）アクリレートの例には、トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、ジトリメチロールプロパンテトラ（メタ）アクリレート、グリセリンプロポキシトリ（メタ）アクリレートおよびペンタエリスリトールエトキシテトラ（メタ）アクリレートが含まれる。
【０１２８】
画像形成時の光重合性化合物とゲル化剤との相分離をより生じにくくし、画像表面に光沢がより発生しにくくする観点からは、低極性光重合性化合物はＥＯ基、ＰＯ基その他の極性がある構造を有していることが好ましい。
【０１２９】
極性がある構造を有する低極性光重合性化合物の例には、表２に記載の商品が含まれる。表２において、「ＥＯ基またはＰＯ基の数」は、その銘柄で表される商品の１分子中に含まれるＥＯ基またはＰＯ基の数を表す。なお、表１中、「アロニックス」は東亞合成株式会社の登録商標であり、「ミラマー」は美源スペシャリティケミカル株式会社の登録商標である。
【０１３０】
【表２】
2016125908.tif 000006
【０１３１】
１−２−４．その他の成分
オレンジインクが含有する分散剤、ゲル化剤および光重合開始剤は、上記マゼンタインクと同様の化合物とすることができる。インク同士の親和性をより高め、より高精細な画像を形成する観点からは、オレンジインクは、光重合性化合物、分散剤、ゲル化剤および光重合開始剤として、マゼンタインクと同じ化合物を含有することが好ましい。なお、オレンジインクが含有するゲル化剤の量は、インクの全質量に対して１．０質量％以上１０．０質量％以下とすることができる。ゲル化剤の含有量を１．０質量％以上とすることで、インクのピニング性を十分に高め、より高精細な画像を形成することができ、かつ、インクの濡れ広がりを少なくして、画像の光沢を他のインクによる画像の光沢により近づけることができる。また、インクのピニング性を高めることで、特に吸水性の基材に画像を形成したときに、インクが基材の内部に入り込むことによる発色不足を生じにくくすることができ、所望の色域の画像を形成しやすくなる。ゲル化剤の含有量を１０．０質量％以下とすることで、形成した画像の表面にゲル化剤が析出しにくくなり、画像の光沢を他のインクによる画像の光沢により近づけることができ、かつ、インクジェットヘッドからのインク射出性をより高めることができる。上記観点からは、オレンジインク中のゲル化剤の含有量は、１．０質量％以上５．０質量％以下であることが好ましく、２．５質量％以上５．０質量％以下であることがより好ましく、２．５質量％以上４．０質量％以下であることがさらに好ましい。
【０１３２】
インクジェットヘッドからの射出性をより高め、かつ着弾後のマゼンタインクとの混和性を高める観点からは、オレンジインクの８０℃における粘度は８．０ｍＰａ・ｓ以上９．５ｍＰａ・ｓ以下であることが好ましい。上記観点からは、オレンジインクの８０℃における粘度は８．５ｍＰａ・ｓ以上９．０ｍＰａ・ｓ以下であることがより好ましい。
【０１３３】
インクジェットヘッドからの射出性をより高める観点からは、オレンジインクが含有する顔料粒子の平均粒子径は０．１３μｍ以上０．２２μｍ以下であることが好ましい。上記観点からは、オレンジインクが含有する顔料粒子の平均粒子径は０．１４μｍ以上０．１6μｍ以下であることが好ましい。
【０１３４】
オレンジインクのその他の物性については、上述したマゼンタインクと同じ範囲であることが、マゼンタインクと同様の理由により、好ましい。
【０１３５】
１−３．マゼンタインクとオレンジインクとの組み合わせ
本発明におけるインクセットは、少なくともマゼンタインク−Ａかオレンジインク−Ｃを含有している。即ち、良好な色域、特にＰａｎｔｏｎｅ  Ｒｅｄ  ０３２のような赤色領域の色域拡大をマゼンタインク−Ａ、又はオレンジインク−Ｃによって達成されていればよく、本発明のインクセットがマゼンタインク−Ａを含む場合、オレンジインクはオレンジインク−Ｃ、オレンジインク−Ｄのいずれでもよく、本発明のインクセットがオレンジインク−Ｃを含む場合、マゼンタインクはマゼンタインク−Ａ、マゼンタインク−Ｂのいずれでも良い。また、良好なピニング性、や良好な光沢性を有する画像形成の観点からは、本発明のインクセットはマゼンタインク−Ａとオレンジインク−Ｃを含むインクセットであることがより好ましい。
【０１３６】
１−４．その他のインク
インクセットは、上記マゼンタインクまたはオレンジインク以外の、顔料、光重合性化合物、分散剤、ゲル化剤および光重合開始剤を含有し、活性光線の照射によって硬化するインク（以下、単に「他のインク」ともいう。）をさらに含んでいてもよい。たとえば、インクセットがイエローインク、シアンインクおよびブラックインクをさらに含むことで、フルカラーの画像を形成することが可能となる。
【０１３７】
上記イエローインクが含有する顔料は、記録媒体上に着弾し硬化したインクがイエロー色を呈することができる顔料であればよい。このような顔料の例には、Ｃ．Ｉ．Ｐｉｇｍｅｎｔ  Ｙｅｌｌｏｗ（以下、単に「Ｐｉｇｍｅｎｔ  Ｙｅｌｌｏｗ」ともいう。）  １、Ｐｉｇｍｅｎｔ  Ｙｅｌｌｏｗ  ３、Ｐｉｇｍｅｎｔ  Ｙｅｌｌｏｗ  １２、Ｐｉｇｍｅｎｔ  Ｙｅｌｌｏｗ  １３、Ｐｉｇｍｅｎｔ  Ｙｅｌｌｏｗ  １４、Ｐｉｇｍｅｎｔ  Ｙｅｌｌｏｗ  １７、Ｐｉｇｍｅｎｔ  Ｙｅｌｌｏｗ  ３４、Ｐｉｇｍｅｎｔ  Ｙｅｌｌｏｗ  ３５、Ｐｉｇｍｅｎｔ  Ｙｅｌｌｏｗ  ３７、Ｐｉｇｍｅｎｔ  Ｙｅｌｌｏｗ  ５５、Ｐｉｇｍｅｎｔ  Ｙｅｌｌｏｗ  ７４、Ｐｉｇｍｅｎｔ  Ｙｅｌｌｏｗ  ８１、Ｐｉｇｍｅｎｔ  Ｙｅｌｌｏｗ  ８３、Ｐｉｇｍｅｎｔ  Ｙｅｌｌｏｗ  ９３、Ｐｉｇｍｅｎｔ  Ｙｅｌｌｏｗ  ９４、Ｐｉｇｍｅｎｔ  Ｙｅｌｌｏｗ  ９５、Ｐｉｇｍｅｎｔ  Ｙｅｌｌｏｗ  ９７、Ｐｉｇｍｅｎｔ  Ｙｅｌｌｏｗ  １０８、Ｐｉｇｍｅｎｔ  Ｙｅｌｌｏｗ  １０９、Ｐｉｇｍｅｎｔ  Ｙｅｌｌｏｗ  １１０、Ｐｉｇｍｅｎｔ  Ｙｅｌｌｏｗ  １３７、Ｐｉｇｍｅｎｔ  Ｙｅｌｌｏｗ  １３８、Ｐｉｇｍｅｎｔ  Ｙｅｌｌｏｗ  １３９、Ｐｉｇｍｅｎｔ  Ｙｅｌｌｏｗ  １５３、Ｐｉｇｍｅｎｔ  Ｙｅｌｌｏｗ  １５４、Ｐｉｇｍｅｎｔ  Ｙｅｌｌｏｗ  １５５、Ｐｉｇｍｅｎｔ  Ｙｅｌｌｏｗ  １５７、Ｐｉｇｍｅｎｔ  Ｙｅｌｌｏｗ  １６６、Ｐｉｇｍｅｎｔ  Ｙｅｌｌｏｗ  １６７、Ｐｉｇｍｅｎｔ  Ｙｅｌｌｏｗ  １６８、Ｐｉｇｍｅｎｔ  Ｙｅｌｌｏｗ  １８０、Ｐｉｇｍｅｎｔ  Ｙｅｌｌｏｗ  １８５およびＰｉｇｍｅｎｔ  Ｙｅｌｌｏｗ  １９３が含まれる。これらの顔料は、イエローインク中に一種のみが含まれていてもよく、二種類以上が含まれていてもよい。
【０１３８】
上記シアンインクが含有する顔料は、記録媒体上に着弾し硬化したインクがシアン色を呈することができる顔料であればよい。このような顔料の例には、Ｃ．Ｉ．Ｐｉｇｍｅｎｔ  Ｂｌｕｅ（以下、単に「Ｐｉｇｍｅｎｔ  Ｂｌｕｅ」ともいう。）  １、Ｐｉｇｍｅｎｔ  Ｂｌｕｅ  １５、Ｐｉｇｍｅｎｔ  Ｂｌｕｅ  １５：１、Ｐｉｇｍｅｎｔ  Ｂｌｕｅ  １５：２、Ｐｉｇｍｅｎｔ  Ｂｌｕｅ  １５：３、Ｐｉｇｍｅｎｔ  Ｂｌｕｅ  １５：４、Ｐｉｇｍｅｎｔ  Ｂｌｕｅ  １５：６、Ｐｉｇｍｅｎｔ  Ｂｌｕｅ  １６、Ｐｉｇｍｅｎｔ  Ｂｌｕｅ  １７−１、Ｐｉｇｍｅｎｔ  Ｂｌｕｅ  ２２、Ｐｉｇｍｅｎｔ  Ｂｌｕｅ  ２７、Ｐｉｇｍｅｎｔ  Ｂｌｕｅ  ２８、Ｐｉｇｍｅｎｔ  Ｂｌｕｅ  ２９、Ｐｉｇｍｅｎｔ  Ｂｌｕｅ  ３６およびＰｉｇｍｅｎｔ  Ｂｌｕｅ  ６０が含まれる。これらの顔料は、シアンインク中に一種のみが含まれていてもよく、二種類以上が含まれていてもよい。
【０１３９】
上記ブラックインクが含有する顔料は、記録媒体上に着弾し硬化したインクがブラック色を呈することができる顔料であればよい。このような顔料の例には、Ｃ．Ｉ．Ｐｉｇｍｅｎｔ  Ｂｌａｃｋ（以下、単に「Ｐｉｇｍｅｎｔ  Ｂｌａｃｋ」ともいう。）  ７（カーボンブラック）、Ｐｉｇｍｅｎｔ  Ｂｌａｃｋ  ２８およびＰｉｇｍｅｎｔ  Ｂｌａｃｋ  ２６が含まれる。これらの顔料は、ブラックインク中に一種のみが含まれていてもよく、二種類以上が含まれていてもよい。
【０１４０】
他のインクが含有する光重合性化合物、分散剤、ゲル化剤および光重合開始剤は、上記マゼンタインクと同様の化合物とすることができる。インク同士の親和性をより高め、より高精細な画像を形成する観点からは、他のインクは、光重合性化合物、分散剤、ゲル化剤および光重合開始剤として、マゼンタインクと同じ化合物を含有することが好ましい。より高精細な画像を形成し、画像の光沢を他のインクによる画像の光沢により近づけ、かつ、インクジェットヘッドからのインク射出性をより高める観点から、他のインク中のゲル化剤の含有量は、インクの全質量に対して１．５質量％以上３．０質量％以下である。上記観点からは、他のインク中のゲル化剤の含有量は、２．０質量％以上２．５質量％以下であることが好ましい。
【０１４１】
１−５．インクの調製
上記マゼンタインク、オレンジインクおよび他のインクは、前述の顔料、分散剤、ゲル化剤、光重合性化合物および光重合開始剤と、任意の各成分とを、加熱下において混合することにより得ることができる。得られた混合液を所定のフィルターで濾過することが好ましい。このとき、顔料および分散剤が溶媒中に分散された顔料分散体をあらかじめ調製しておき、これに残りの成分を添加して加熱しながら混合してもよい。
【０１４２】
顔料および分散剤の分散は、たとえば、ボールミル、サンドミル、アトライター、ロールミル、アジテータ、ヘンシェルミキサ、コロイドミル、超音波ホモジナイザー、パールミル、湿式ジェットミル、およびペイントシェーカーにより行うことができる。
【０１４３】
２．画像形成方法
本発明の画像形成方法は、前述したインクセットに含まれる前記マゼンタインクおよびオレンジインクを用いる以外は、マゼンタインクおよびオレンジインクをインクジェットヘッドから吐出して記録媒体に着弾させ、硬化させる公知の画像形成方法と同様に行い得る。
【０１４４】
たとえば、本発明の画像形成方法は、上記インクセットに含まれるマゼンタインクおよびオレンジインクをインクジェットヘッドのノズルから射出して記録媒体に着弾させる第１の工程、および前記着弾した前記マゼンタインクおよびオレンジインクに活性光線を照射して前記マゼンタインクおよびオレンジインクを硬化させる第２の工程、を含む。
【０１４５】
２−１．第１の工程
第１の工程では、マゼンタインクおよびオレンジインクの液滴をインクジェットヘッドから吐出して、記録媒体の、形成すべき画像に応じた位置に着弾させる。たとえば、オレンジとマゼンタの中間色を形成する位置には、オレンジインクおよびマゼンタインクの両方を着弾させる。オレンジインクとマゼンタインクは、いずれが先に吐出されてもよい。
【０１４６】
インクジェットヘッドからの吐出方式は、オンデマンド方式およびコンティニュアス方式のいずれでもよい。オンデマンド方式のインクジェットヘッドは、シングルキャビティー型、ダブルキャビティー型、ベンダー型、ピストン型、シェアーモード型およびシェアードウォール型等の電気−機械変換方式、ならびにサーマルインクジェット型およびバブルジェット（バブルジェットはキヤノン社の登録商標）型等の電気−熱変換方式等のいずれでもよい。
【０１４７】
インクの液滴は、加熱した状態でインクジェットヘッドから吐出することで、吐出安定性を高めることができる。吐出される際のインクの温度は、３５℃以上１００℃以下であるが好ましく、吐出安定性をより高めるためには、３５℃以上８０℃以下であることがより好ましい。特には、インクの粘度が７ｍＰａ・ｓ以上１５ｍＰａ・ｓ以下、より好ましくは８ｍＰａ・ｓ以上１３ｍＰａ・ｓ以下となるようなインク温度において出射を行うことが好ましい。
【０１４８】
ゾルゲル相転移型のインクは、吐出用記録ヘッドからのインクの射出性を高めるために、吐出用記録ヘッドに充填されたときのインクの温度が、当該インクの（ゲル化温度＋１０）℃〜（ゲル化温度＋３０）℃に設定されることが好ましい。吐出用記録ヘッド内のインクの温度が、（ゲル化温度＋１０）℃未満であると、吐出用記録ヘッド内もしくはノズル表面でインクがゲル化して、インクの射出性が低下しやすい。一方、吐出用記録ヘッド内のインクの温度が（ゲル化温度＋３０）℃を超えると、インクが高温になりすぎるため、インク成分が劣化することがある。
【０１４９】
インクを所定の温度に加熱する方法は特に制限されない。たとえば、ヘッドキャリッジを構成するインクタンク、供給パイプおよびヘッド直前の前室インクタンク等のインク供給系、フィルター付き配管ならびにピエゾヘッド等の少なくともいずれかを、パネルヒーター、リボンヒーターおよび保温水等のうちいずれかによって所定の温度に加熱することができる。
【０１５０】
吐出される際のインクの液滴量は、記録速度および画質の面から、２ｐＬ以上２０ｐＬ以下であることが好ましい。
【０１５１】
２−２．第２の工程
第２の工程では、第２の工程で着弾させたマゼンタインクおよびオレンジインクに活性エネルギー線を照射して、これらのインクが硬化してなる画像を形成する。活性エネルギー線は、インク着弾後０．００１秒以上１．０秒以下の間に照射されることが好ましく、高精細な画像を形成するためには、０．００１秒以上０．５秒以下の間に照射されることがより好ましい。
【０１５２】
インクに照射する活性エネルギー線は、たとえば、電子線、紫外線、α線、γ線、およびエックス線等から選択することができるが、これらのうち紫外線を照射することが好ましい。紫外線は、たとえば、３９５ｎｍ、水冷ＬＥＤ、Ｐｈｏｓｅｏｎ  Ｔｅｃｈｎｏｌｏｇｙ社製  によって照射することができる。ＬＥＤを光源とすることで、光源の輻射熱によってインクが溶けることによる、インクの硬化不良の発生を抑制することができる。
【０１５３】
ＬＥＤ光源は、３７０ｎｍ以上４１０ｎｍ以下の波長を有する紫外線の画像表面におけるピーク照度が０．５Ｗ／ｃｍ２以上１０Ｗ／ｃｍ２以下となるように設置され、１Ｗ／ｃｍ２以上５Ｗ／ｃｍ２以下となるように設置することがより好ましい。輻射熱がインクに照射されることを抑制する観点からは、画像に照射される光量は３５０ｍＪ／ｃｍ２未満であることが好ましい。
【０１５４】
また、活性エネルギー線の照射を２段階に分け、まずインクが着弾した後０．００１秒以上２．０秒以下の間に前述の方法で活性エネルギー線を照射してインクを仮硬化させ、全印字終了後にさらに活性エネルギー線を照射してインクを本硬化させてもよい。活性エネルギー線の照射を２段階に分けることで、インク硬化の際に起こる記録材料の収縮がより生じにくくなる。
【０１５５】
本発明の画像形成方法では、記録媒体上に着弾したインクに活性エネルギー線を照射して硬化した後の総インク膜厚を、２μｍ以上２０μｍ以下であるようにすると、記録媒体のカールおよび皺の発生ならびに記録媒体の質感変化等をより効率的に防ぐことができる。なお、「総インク膜厚」とは、記録媒体上に塗布または印字されたすべてのインクの膜厚の合計値、またはインクの着弾量が多い吐見込まれる複数の地点で測定した前記膜厚の平均値を意味する。
【０１５６】
［記録媒体］
本発明の画像形成方法に用いる記録媒体は、前記インクセットで画像が形成されればよく、たとえば、ポリエステル、ポリ塩化ビニル、ポリエチレン、ポリウレタン、ポリプロピレン、アクリル樹脂、ポリカーボネート、ポリスチレン、アクリロニトリル−ブタジエン−スチレン共重合体、ポリエチレンテレフタレートおよびポリブタジエンテレフタレート等のプラスチックで構成される非吸収性の記録媒体（プラスチック基材）、金属類およびガラス等の非吸収性の無機記録媒体、ならびに吸収性の紙類（たとえば、印刷用コート紙および印刷用コート紙Ｂ）とすることができる。
【実施例】
【０１５７】
以下において、実施例を参照して本発明をより詳細に説明するが、これらの記載によって本発明の範囲は限定して解釈されない。【０１５８】
［実施例１］
１−１．マゼンタインク
１−１−１．マゼンタ顔料の表面処理
Ｐｉｇｍｅｎｔ  Ｖｉｏｌｅｔ  １９とＰｉｇｍｅｎｔ  Ｒｅｄ  ２０２の固溶体である以下の未処理のマゼンタ顔料（以下、「処理前のマゼンタ顔料」ともいう。）をアルミナおよびスルホン酸で表面処理した。【０１５９】
［処理前のマゼンタ顔料］
ＣＩＮＱＵＡＳＩＡ  Ｍａｇｅｎｔａ  Ｌ４５４０、ＢＡＳＦ社製  （Ｐｉｇｍｅｎｔ  Ｖｉｏｌｅｔ  １９／Ｐｉｇｍｅｎｔ  Ｒｅｄ  ２０２比率：  ５０／５０）
ＣＩＮＱＵＡＳＩＡ  Ｍａｇｅｎｔａ  Ｄ４５００Ｊ、ＢＡＳＦ社製    （Ｐｉｇｍｅｎｔ  Ｖｉｏｌｅｔ  １９／Ｐｉｇｍｅｎｔ  Ｒｅｄ  ２０２比率：  ６０／４０）
２２８−２１２０、Ｓｕｎ  ｃｈｅｍｉｃａｌ社製  （Ｐｉｇｍｅｎｔ  Ｖｉｏｌｅｔ  １９／Ｐｉｇｍｅｎｔ  Ｒｅｄ  ２０２比率：  ７０／３０）
Ｃｉｎｑｕａｓｉａ  Ｒｅｄ  Ｋ４３３０、ＢＡＳＦ社製  （Ｐｉｇｍｅｎｔ  Ｖｉｏｌｅｔ  １９／Ｐｉｇｍｅｎｔ  Ｒｅｄ  ２０２比率：  ８０／２０）【０１６０】
１．０ｋｇの処理前のマゼンタ顔料（Ｌ４５４０、ＢＡＳＦ社製）を水に投入して撹拌・分散した水溶液に、水酸化ナトリウムＮａＯＨ水溶液を加えてｐＨを１０に調整した。この水溶液に、顔料１００部に対して水酸化アルミニウム（Ａｌ（ＯＨ）３）換算で０．５部になる量のアルミン酸ナトリウム（和光純薬工業社製）の水溶液を添加して撹拌混合した後、さらに撹拌しながら酢酸水溶液を加えてｐＨを６に調整した。ＰＨが６になった後すぐに水溶液をろ過し、得られた固体分を水洗および乾燥してアルミナ処理されたマゼンタ顔料の粉末を得た。ＩＣＰ−ＡＥＳ（誘導結合プラズマ発光分析分光装置（装置名）、ＳＩＩナノテクノロジー社製）で測定された、この顔料の粉末に含まれるＡｌ元素量から、５０００ｐｐｍのアルミナがマゼンタ顔料粉末に付与されていることが算出された。【０１６１】
上記調製したアルミナ処理されたマゼンタ顔料を溶剤である２−ピロリドンの中に分散させた。分散液を真空脱気できる容器に移し、アスピレーターで５０Ｔｏｒｒ（６．６７Ｐａ）以下に減圧しながら１００〜１２０℃に加温し、系内に含まれる水分をできるだけ留却したのち、液温を５５℃に制御した。この分散液に、マゼンタ顔料１００部に対して０．１５部になる量の、スルホン化剤である三酸化硫黄（無水硫酸、日本曹達社製）を添加し、２〜３時間撹拌した。これをろ過して得られた、表面処理されたマゼンタ顔料を、過剰の２−ピロリドンで数回洗浄した後、水中に注ぎ、その後ろ過して、インク用マゼンタ顔料１を得た。ＩＣＰ−ＡＥＳ（誘導結合プラズマ発光分析分光装置（装置名）、ＳＩＩナノテクノロジー社製）で測定された、インク用マゼンタ顔料１の粉末に含まれるＳ元素量から、１５００ｐｐｍのスルホン酸がインク用マゼンタ顔料１に付与されていることが算出された。【０１６２】
前記処理前のマゼンタ顔料を表３に応じて変更し、かつ、マゼンタ顔料粉末に付与されるアルミナ量が表３に記載の量となるようにアルミン酸ナトリウムの量を変更した以外は、同様にして、異なる量のアルミナが付与され、かつスルホン酸も付与されたインク用マゼンタ顔料２〜１０および１３を調製した。一方、インク用マゼンタ顔料１１はアルミナによる表面処理は行ったものの、スルホン酸による表面処理は行っていない。【０１６３】
インク用マゼンタ顔料１２にはアルミナおよびスルホン酸による表面処理を行わなかった。インク用マゼンタ顔料１２の粉末をＩＣＰ−ＡＥＳで測定すると、顔料がもとから有しているＡｌ元素（通常１〜１５ｐｐｍ程度）およびＳ元素（通常２０〜３０ｐｐｍ程度）のみが定量された。【０１６４】
インク用マゼンタ顔料１〜１２に用いた処理前のマゼンタ顔料およびインク用マゼンタ顔料１〜１３の物性を表３に示す。【０１６５】
【表３】
2016125908.tif 000007
【０１６６】
１−１−２．マゼンタ顔料分散体の調製
インク用マゼンタ顔料１、光重合性化合物、分散剤および重合禁止剤を２００ｍｌのポリビンに入れて、その中にさらに直径０．５ｍｍφのジルコニアビーズを１２０ｇ入れて蓋を締めてから、振動ミル（レッドデビル４５００Ｌ、西村製作所製）で４時間分散した。分散した後にビーズを分離して分散体を取出して、マゼンタ顔料分散体１ａを得た。
インク用マゼンタ顔料１：  ９．０ｇ
光重合性化合物：トリプロピレングリコールジアクリレート  ３２．７ｇ
分散剤：ＢＹＫ  Ｊｅｔ−９１５１、ビックケミー社製  ３．２ｇ
重合禁止剤：Ｉｒｇａｓｔａｂ  ＵＶ−１０、ＢＡＳＦ社製（「Ｉｒｇａｓｔａｂ」は同社の登録商標）  ０．１ｇ【０１６７】
インク用マゼンタ顔料１をインク用マゼンタ顔料２〜１３に変更した以外は同様の手順により、マゼンタ顔料分散体２ａ〜１３ａを調製した。【０１６８】
１−１−３．マゼンタインクの調製
６０℃に加熱したマゼンタ顔料分散体１に以下の光重合性化合物、界面活性剤、光重合開始剤およびゲル化剤を加えた後、ＷＡＣフィルター（０．３μｍ精度）、ポール社製でろ過して、マゼンタインク１ａを調製した。
マゼンタ顔料分散体１ａ：２０．０ｇ  
光重合性化合物：ポリエチレングリコール６００ジアクリレート  ６．２ｇ
光重合性化合物：３ＰＯ変性トリメチロールプロパントリアクリレート  ６．２ｇ
界面活性剤：ＴＳＦ−４４５２、信越化学工業社製  ０．３ｇ
光重合開始剤：Ｉｒｇａｃｕｒｅ  ８１９、ＢＡＳＦ社製（「Ｉｒｇａｃｕｒｅ」は同社の登録商標）  ０．３ｇ
光重合開始剤：ＤＡＲＯＣＵＲ  ＴＰＯ、ＢＡＳＦ社製（「ＤＡＲＯＣＵＲ」は同社の登録商標）  ０．３ｇ
ゲル化剤：カオーワックスＴ−１、花王社製  適量【０１６９】
マゼンタ顔料分散体１ａをマゼンタ顔料分散体２ａ〜１３ａに変更した以外はマゼンタインク１と同様にして、マゼンタインク２ａ〜１３ａを調製した。【０１７０】
なお、マゼンタインク１ａ〜１３ａについて、インク中のゲル化剤の含有量がインク全体の質量の０．５質量％〜６．０質量％となる量となるインクを必要に応じ調製した。【０１７１】
１−２．オレンジインク
インク用マゼンタ顔料１を下記のオレンジ顔料１〜６に変更したほかはマゼンタインク１ａと同様にして、オレンジインク１ａ〜６ａをそれぞれ調製した。【０１７２】
［オレンジ顔料］
オレンジ顔料１：  Ｐｉｇｍｅｎｔ  Ｏｒａｎｇｅ  ３６
オレンジ顔料２：  Ｐｉｇｍｅｎｔ  Ｏｒａｎｇｅ  ７１
オレンジ顔料３：  Ｐｉｇｍｅｎｔ  Ｏｒａｎｇｅ  ６４
オレンジ顔料４：  Ｐｉｇｍｅｎｔ  Ｏｒａｎｇｅ  １６
オレンジ顔料５：  Ｐｉｇｍｅｎｔ  Ｏｒａｎｇｅ  ３４
オレンジ顔料６：  Ｐｉｇｍｅｎｔ  Ｏｒａｎｇｅ  ３８【０１７３】
１−２−１．オレンジ顔料分散体の調製
オレンジ顔料１、光重合性化合物、分散剤および重合禁止剤を２００ｍｌのポリビンに入れて、その中にさらに直径０．５ｍｍφのジルコニアビーズを１２０ｇ入れて蓋を締めてから、振動ミル（レッドデビル４５００Ｌ、西村製作所製）で５時間分散した。分散した後にビーズを分離して分散体を取出して、オレンジ顔料分散体１を得た。
オレンジ顔料１：  ８．５ｇ
顔料誘導体：Ｓｏｌｓｐｅｒｓｅ  ２２０００（スルホン化されたＰｉｇｍｅｎｔ  Ｙｅｌｌｏｗ  １２）  ０．５ｇ
光重合性化合物：トリプロピレングリコールジアクリレート  ３２．７ｇ
分散剤：ＢＹＫ  Ｊｅｔ−９１５１、ビックケミー社製  ３．２ｇ
重合禁止剤：Ｉｒｇａｓｔａｂ  ＵＶ−１０、ＢＡＳＦ社製（「Ｉｒｇａｓｔａｂ」は同社の登録商標）  ０．１ｇ【０１７４】
オレンジ顔料１をオレンジ顔料２〜６に変更した以外は同様の手順により、オレンジ顔料分散体２ａ〜６ａを調製した。【０１７５】
１−２−２．オレンジインクの調製
６０℃に加熱したオレンジ顔料分散体１ａに以下の光重合性化合物、界面活性剤、光重合開始剤およびゲル化剤を加えた後、ＷＡＣフィルター（０．３μｍ精度）、ポール社製でろ過して、オレンジインク１ａを調製した。
オレンジ顔料分散体１ａ：５．０ｇ  
光重合性化合物：ポリエチレングリコール６００ジアクリレート  １０．５ｇ
光重合性化合物：３ＰＯ変性トリメチロールプロパントリアクリレート  ４．５ｇ
界面活性剤：ＴＳＦ−４４５２、信越化学工業社製  ０．３ｇ
光重合開始剤：Ｉｒｇａｃｕｒｅ  ８１９、ＢＡＳＦ社製（「Ｉｒｇａｃｕｒｅ」は同社の登録商標）  ０．３ｇ
光重合開始剤：ＤＡＲＯＣＵＲ  ＴＰＯ、ＢＡＳＦ社製（「ＤＡＲＯＣＵＲ」は同社の登録商標）  ０．３ｇ
ゲル化剤：カオーワックスＴ−１、花王社製  適量【０１７６】
オレンジ顔料分散体１ａをオレンジ顔料分散体２〜６に変更した以外はオレンジインク１ａと同様にして、オレンジインク２ａ〜６ａを調製した。【０１７７】
オレンジインク１ａ〜６ａについて、インク中のゲル化剤の含有量がインク全体の質量の０．５質量％〜６．０質量％となる量となるインクを必要に応じ調製した。【０１７８】
１−３．イエローインク、シアンインクおよびブラックインクの調製
オレンジ顔料１をＰＹ１８５（イエロー顔料）、Ｐｉｇｍｅｎｔ  Ｂｌｕｅ１５：４（シアン顔料）およびＰｉｇｍｅｎｔ  Ｂｌａｃｋ７（ブラック顔料）に変更したほかはオレンジインク１と同様にして、イエローインク、シアンインクおよびブラックインクをそれぞれ調製した。【０１７９】
イエローインク、シアンインクおよびブラックインクのそれぞれについて、インク中のゲル化剤の含有量がインク全体の質量の０．５質量％〜６．０質量％となる量となるインクを調製した。【０１８０】
１−４．インクセット
マゼンタインクとオレンジインクとが表４〜５に記載の組み合わせとなり、かつ、インクセットに含まれるすべてのインクが表４〜５に記載の量のゲル化剤をいずれも含有するように、マゼンタインク、オレンジインク、イエローインク、シアンインクおよびブラックインクを組み合わせて、インクセット１−１〜１−３６とした。【０１８１】
表４〜表５に、それぞれのインクセットに含まれるマゼンタインク、オレンジインクの組み合わせ、およびインクセットに含まれるインクが含有するゲル化剤の量を示す。【０１８２】
【表４】
2016125908.tif 000008
【０１８３】
【表５】
2016125908.tif 000009
【０１８４】
１−５．評価方法および評価結果
それぞれのインクセットの保存安定性およびピニング性、ならびにそれぞれのインクセットによる画像と他の画像との間の光沢差および色域差を、以下の基準で評価した。【０１８５】
１−５−１．保存安定性
インクセット１−１〜１−３６に含まれるマゼンタインク及びオレンジインクが含有する顔料粒子について、ポリエチレングリコールジアクリレート（ＰＥＧＤＡ）で２００倍に希釈したそれぞれのインクにおける平均粒子径をデータサイザーナノＺＳＰ、Ｍａｌｖｅｒｎ社製を使用して動的光散乱法によって測定した。それぞれの活性光線硬化型インクを耐熱管に採取して、５０℃で６週間高温槽に保存した。保存後のそれぞれのインクにおける顔料粒子の平均粒子径を同様に測定し、保存前の平均粒子径（ＰＡ）と保存後の平均粒子径（ＰＢ）との差（ＰＡ−ＰＢ）を計算した。
Ａ  マゼンタインク及びオレンジインク両方の平均粒子径の差が７ｎｍ未満である
Ｂ  マゼンタインク及びオレンジインクいずれかの平均粒子径の差が７ｎｍ以上１５ｎｍ未満である
Ｃ  マゼンタインク及びオレンジインクいずれかの平均粒子径の差が１５ｎｍ以上である
Ｄ  マゼンタインク及びオレンジインク両方の平均粒子径の差が１５ｎｍ以上である【０１８６】
１−５−２．ピニング性
インクセット１−１〜１−３６をインクジェットヘッドＨＡ５１２型（コニカミノルタ社製）に導入し、印字幅１００ｍｍ×１００ｍｍ、解像度７２０×７２０ｄｐｉの条件で、自然画（財団法人・日本規格協会発行の高精細カラーデジタル標準画像データ「フルーツバスケット」）を印字基材に５０℃で着弾させ、ＹＭＣＫＯの５色インクを用いて印字した。印字基材はＯＫトップコート（印刷用紙）を使用した。ＵＶ照射光源としてＬＥＤランプを使用し、２５０ｍＪのエネルギーで紫外線を印字したインクに照射してインクを硬化させた。【０１８７】
それぞれの活性光線硬化型インクによる上記画像を顕微鏡（×２００）で観察し、ランダムに選択した１００か所の液滴径の平均値を求めた。
Ａ  平均値が４５μｍ未満であり、液滴径のバラツキが１０μｍ以下である
Ｂ  平均値が４５μｍ未満である
Ｃ  平均値が４５μｍ以上５０μｍ以下である
Ｄ  平均値が５０μｍより大きい
Ｅ  平均値が５０μｍより大きく、液滴径のバラツキが１０μｍ以下である【０１８８】
１−５−３．光沢差
それぞれのインクセットにより、マゼンタインク及びオレンジインクを５０℃に加温した印字基材に、印字率１００％で形成したベタ画像の６０℃反射光沢値をデジタルハンディ光沢計（グロスチェッカーＩＧ−３３１、堀場製作所製）で測定した。画像の美観を高める観点から好ましい値として定めた反射光沢値（４０）とそれぞれの活性光線硬化型インクセットに含まれるマゼンタ及びオレンジのベタ画像の反射光沢値との差を調べた。
Ａ  マゼンタ及びオレンジ両方のマゼンタインクの反射光沢値と上記反射光沢値（４０）との差の絶対値が３．０未満である
Ｂ  マゼンタ及びオレンジいずれかのマゼンタインクの反射光沢値と上記反射光沢値（４０）との差の絶対値が３．０以上５．０未満である
Ｃ  マゼンタ及びオレンジいずれかのマゼンタインクの反射光沢値と上記反射光沢値（４０）との差の絶対値が５．０以上である
Ｄ  マゼンタ及びオレンジいずれかのマゼンタインクの反射光沢値と上記反射光沢値（４０）との差の絶対値が５．０以上である【０１８９】
１−５−４．色域差
Ｐａｎｔｏｎｅ  Ｒｅｄ  ０３２およびＰａｎｔｏｎｅ  Ｏｒａｎｇｅ  ０２１それぞれのインクセットによる１−５−２に記載の画像をポータブル積分球分光測色器Ｃｉ６ｘ、Ｘ−ｌｉｔｅ社製で測定して、ａ＊、ｂ＊の値を得た。それぞれのａ＊値の差の２乗と、それぞれのｂ＊値の差の２乗とを加算した値の平方根を算出して、それぞれのインクセットによる画像と標準試料との間の色域差とした。
Ａ  Ｐａｎｔｏｎｅ  Ｒｅｄ  ０３２及びＰａｎｔｏｎｅ  Ｏｒａｎｇｅ  ０２１両方の色域差が１．０未満である
Ｂ  Ｐａｎｔｏｎｅ  Ｒｅｄ  ０３２及びＰａｎｔｏｎｅ  Ｏｒａｎｇｅ  ０２１いずれかの色域差が１．０以上２．０以下である
Ｃ  Ｐａｎｔｏｎｅ  Ｒｅｄ  ０３２及びＰａｎｔｏｎｅ  Ｏｒａｎｇｅ  ０２１いずれかの色域差が２．０より大きい
Ｄ  Ｐａｎｔｏｎｅ  Ｒｅｄ  ０３２及びＰａｎｔｏｎｅ  Ｏｒａｎｇｅ  ０２１両方の色域差が２．０より大きい【０１９０】
１−５−５．結果
結果を表６〜表８に示す。【０１９１】
【表６】
2016125908.tif 000010
【０１９２】
【表７】
2016125908.tif 000011
【０１９３】
【表８】
2016125908.tif 000012
【０１９４】
インク用マゼンタ顔料中のアルミナの量が、マゼンタ顔料に対する質量比率で１５００ｐｐｍ以上７５００ｐｐｍ以下であり、かつスルホン酸により表面処理されたマゼンタインクを含むインクセットは、保存安定性が高く、光沢差及び色域差の小さい画像を形成できた。また、インクセットに含まれるそれぞれのインクにおけるゲル化剤の含有量がインクの質量に対して１質量％以上５質量％以下であると、インクのピニング性を良好なものにできた。【０１９５】
マゼンタ顔料が含むＰｉｇｍｅｎｔ  Ｖｉｏｌｅｔ  １９とＰｉｇｍｅｎｔ  Ｒｅｄ２０２とのの比率が６０／４０以上７０／３０以下の範囲内であると、Ｐａｎｔｏｎｅ Ｒｅｄ  ０３２との色域差がより小さくなった。さらにマゼンタインク−Ａとオレンジインク−Ｃを含むインクセットを用いた場合、Ｐａｎｔｏｎｅ  Ｒｅｄ  ０３２及びＰａｎｔｏｎｅ  Ｏｒａｎｇｅ  ０２１の色に近い画像を形成することができ、Ｌ＊ａ＊ｂ＊色空間における赤〜オレンジ領域のインクセットとして表現可能な色域を拡大することができた。【０１９６】
［実施例２］
２−１．インクの調製
表９に示すオレンジ顔料のうち１種、表１０に示す顔料誘導体のうち１種、以下に示す光重合性化合物のうち２種、ゲル化剤、およびその他の材料を用いて、インクを調製した。【０１９７】
２−１−１．顔料【０１９８】
【表９】
2016125908.tif 000013
【０１９９】
２−１−２．顔料誘導体【０２００】
【表１０】
2016125908.tif 000014
【０２０１】
２−１−３．光重合性化合物
［高極性光重合性化合物］
ＰＥＧ４００ＤＡ：  ポリエチレングリコール４００ジアクリレート（Ａ−４００、新中村化学工業株式会社製、エチレンオキサイド基の数：９個）
ＦＡ−１３７Ｍ：  ＥＯ変性トリメチロールプロパントリメタアクリレート（ＦＡ−１３７Ｍ、日立化成株式会社製、エチレンオキサイド基の数：２１個）
［低極性光重合性化合物］
ＢＰＰ−４：  ＰＯ変性ビスフェノールＡジアクリレート（ニューフロンティア  ＢＰＰ−４、第一工業製薬株式会社製、プロピレンオキサイド基の数：約４個）
ＴＰＧＤＡ：  トリプロピレングリコールジアクリレート（アロニックス  Ｍ２２０、東亞合成株式会社）【０２０２】
２−１−４．ゲル化剤
Ｔ１：  カオーワックスＴ−１、花王社製【０２０３】
２−１−５．その他の材料
［重合禁止剤］
ＵＶ１０：  Ｉｒｇａｓｔａｂ  ＵＶ−１０、ＢＡＳＦ社製（「Ｉｒｇａｓｔａｂ」は同社の登録商標）
ＩＴＸ：    ＩＴＸ、ＢＡＳＦ社製
８１９：    Ｉｒｇａｃｕｒｅ  ８１９、ＢＡＳＦ社製（「Ｉｒｇａｃｕｒｅ」は同社の登録商標）
ＴＰＯ：    ＤＡＲＯＣＵＲ  ＴＰＯ、ＢＡＳＦ社製（ＤＡＲＯＣＵＲはＢＡＳＦ社の登録商標）
［分散剤］
ＢＹＫ  Ｊｅｔ−９１５１、ビックケミー社製【０２０４】
２−１−６．オレンジインクの調製
以下の成分を合計で１００質量部になるよう調合し、直径０．５ｍｍφのジルコニアビーズ１２０ｇとともに２５０ｍｌのポットに入れて、蓋を締め、振動ミル（レッドデビル４５００Ｌ、西村製作所製）で５時間分散した。分散した後にビーズを分離して分散体を取出して、オレンジ顔料分散体１ｂを得た。
オレンジ顔料：      Ｐｉｇｍｅｎｔ  Ｏｒａｎｇｅ  ３６  １８．０質量部
重合禁止剤：        ＵＶ１０                              ０．１質量部
分散剤：            ９１５１                              ６．０質量部
顔料誘導体：        １Ｓ−１                            ０．１８質量部
光重合性化合物：    ＢＰＰ−４                                    残部【０２０５】
その後、分散体を６０℃に加熱しながら、以下の割合となるように以下のゲル化剤および光重合開始剤を加えて、高極性光重合性化合物と低極性光重合性化合物との重量比が３０：７０であるオレンジインクを調製した。このオレンジインクを、インクセット２−１のオレンジインクとした。
顔料分散体：      オレンジ顔料分散体    １２．０質量部
光重合性化合物：  ＦＡ−１３７Ｍ        ２４．３質量部
光重合性化合物：  ＢＰＰ−４            ５６．７質量部
界面活性剤：      ＴＳＦ−４４５２        ０．３質量部
ゲル化剤：        Ｔ−１                  ３．０質量部
光重合開始剤：    ＩＴＸ                  １．０質量部
光重合開始剤：    ８１９                  ２．０質量部
光重合開始剤：    ＴＰＯ                  ２．０質量部
オレンジ顔料、光重合性化合物の種類および比率、ならびにゲル化剤または顔料誘導体の種類及び量を、表１１〜表１３に記載の組みあわせまたは数値になるように変更した以外はオレンジインク１ｂと同様にして、オレンジインクを調製した。これらのオレンジインクを、インクセット２−２〜２−４２のオレンジインクとした。【０２０６】
２−１−７．マゼンタインクの調製
以下の成分を合計で１００ｇになるよう調合し、直径０．５ｍｍφのジルコニアビーズ１２０ｇとともに２５０ｍｌのポットに入れて、蓋を締め、振動ミル（レッドデビル４５００Ｌ、西村製作所製）で５時間分散した。分散した後にビーズを分離して分散体を取出して、マゼンタ顔料分散体を得た。
マゼンタ顔料：      マゼンタ顔料１３      １８．０質量部
重合禁止剤：        ＵＶ１０                ０．１質量部
分散剤：            ９１５１                ６．０質量部
顔料誘導体：        １Ｓ−１                ０．１８質量部
光重合性化合物：    ＢＰＰ−４                        残部【０２０７】
その後、分散体を６０℃に加熱しながら、以下の割合となるように以下のゲル化剤および光重合開始剤を加えて、高極性光重合性化合物と低極性光重合性化合物との重量比が３０：７０であるマゼンタインク１ｂを調製した。このマゼンタインクを、インクセット２−１のマゼンタインクとした。
顔料分散体：      マゼンタ顔料分散体    １２．０質量部
光重合性化合物：  ＦＡ−１３７Ｍ        ２４．３質量部
光重合性化合物：  ＢＰＰ−４            ５６．７質量部
界面活性剤：      ＴＳＦ−４４５２        ０．３質量部
ゲル化剤：        Ｔ−１                  ３．０質量部
光重合開始剤：    ＩＴＸ                  １．０質量部
光重合開始剤：    ８１９                  ２．０質量部
光重合開始剤：    ＴＰＯ                  ２．０質量部
以下、同様にマゼンタ顔料の種類および顔料誘導体以外は、同様にして、光重合性化合物の種類および比率、及びゲル化剤の含有量は同一の番号のオレンジインクと同一条件で、マゼンタインクを調製した。これらのマゼンタインクを、インクセット２−２〜２−４２のマゼンタインクとした。【０２０８】
２−１−８．イエローインク、シアンインクおよびブラックインクの調製
オレンジインク１中の顔料をＰｉｇｍｅｎｔ  ＹＥＬＬＯＷ  １８５（イエロー顔料）、Ｐｉｇｍｅｎｔ  Ｂｌｕｅ  １５：４（シアン顔料）およびＰｉｇｍｅｎｔ  Ｂｌａｃｋ  ７（ブラック顔料）に変更し、顔料誘導体を含有させていないこと以外はオレンジインクと同様にして、光重合性化合物の種類および比率、及びゲル化剤の含有量は同一の番号のオレンジインクと同一条件で、イエローインク１ｂ、シアンインク１ｂおよびブラックインク１ｂをそれぞれ調製した。イエローインク１ｂ、シアンインク１ｂおよびブラックインク１ｂと、表１１〜表１３に記載の顔料を有するオレンジインクおよびマゼンタインクと組みあわせて、インクセット２−１〜２−４２とした。【０２０９】
表１１〜表１３に、それぞれのインクにおける、オレンジ顔料の種類、光重合性化合物の種類および含有量、高極性光重合性化合物の比率、ゲル化剤の含有量、ならびに顔料誘導体の種類および含有量を示す。表１１〜表１３において、「高極性光重合性化合物」および「低極性光重合性化合物」の欄に記載の数値は、光重合性化合物全体の質量に対する、それぞれの光重合性化合物の量（質量％）であり、「高極性光重合性化合物の比率」の欄に記載の数値は、光重合性化合物全体の質量に対する、高極性光重合性化合物の量（質量％）である。また、表１１〜表１３において、「ゲル化剤含有量」の欄に記載の数値は、それぞれのインクの全質量に対する、ゲル化剤の量（質量％）であり、顔料誘導体の「含有量」の欄に記載の数値は、それぞれのインクが含有する顔料の質量に対する、顔料誘導体の量（質量％）である。【０２１０】
【表１１】
2016125908.tif 000015
【０２１１】
【表１２】
2016125908.tif 000016
【０２１２】
【表１３】
2016125908.tif 000017
【０２１３】
２−２．評価方法および評価結果
それぞれのインクセットの保存安定性およびピニング性、ならびにそれぞれのインクセットによる画像と他の画像との間の光沢差および色域差を、実施例１と同様の基準で評価した。【０２１４】
２−３．結果
結果を表１４〜表１６に示す。【０２１５】
【表１４】
2016125908.tif 000018
【０２１６】
【表１５】
2016125908.tif 000019
【０２１７】
【表１６】
2016125908.tif 000020
【０２１８】
塩基性オレンジ顔料と、アゾ誘導体とを含有し、かつ、高極性光重合性化合物のモノマー組成物に対する質量比率が３０質量％以上であるインクを用いて形成した画像は、Ｐａｎｔｏｎｅ色域から色調のずれ、および他色インクの光沢値からのずれが小さく、かつ、ドット径も所望の範囲であった。【０２１９】
一方で、環状構造内に塩基性部位を有さないオレンジ顔料を含有するインクを用いて形成した画像は、Ｐａｎｔｏｎｅ色域から色調のずれ、および他色インクの光沢値からのずれが大きかった。これは、オレンジ顔料とアゾ誘導体とが十分に会合できず、オレンジ顔料へのゲル化剤の集積を十分に防止できなかったためであると考えられる。【０２２０】
また、高極性光重合性化合物の含有量が３０質量％未満であるインクを用いて形成した画像は、Ｐａｎｔｏｎｅ色域からの色調のずれが大きかった。これは、塩基性オレンジ顔料とアゾ誘導体とが十分に会合できず、塩基性オレンジ顔料へのゲル化剤の集積をアゾ誘導体によって十分に防止できなかったためであると考えられる。【０２２１】
ゲル化剤の含有量が１．０質量％以上であるインクを用いて形成した画像は、他色インクの光沢値からのずれが小さく、かつ、ドット径が所望の範囲だった。これは、ゲル化剤によってインクが十分にピニングしたためであると考えられる。また、本発明に係るマゼンタインク−Ａとオレンジインク−Ｃを両方備えたインクセットは、良好な保存安定性を持ち、ピニング性に優れ、光沢差が小さくかつＬ＊ａ＊ｂ＊色空間における赤〜オレンジ領域の色域に良好な色再現性を有するインクセットを提供することができた。
【産業上の利用可能性】
【０２２２】
本発明のインクセットは、色調がより多彩であり、かつ、光沢感が従来の画像と同等である画像を形成するために使用することができる。【０２２３】
本出願は、２０１５年２月５日出願の日本国出願番号２０１５−０２１４５５号および２０１５年３月１２日出願の日本国出願番号２０１５−０４９５４３号に基づく優先権を主張する出願であり、これらの出願の特許請求の範囲および明細書に記載された内容は本出願に援用される。
【国際調査報告】
2016125908.tif 000021
2016125908.tif 000022
2016125908.tif 000023
2016125908.tif 000024